(57)【要約】      （修正有）【課題】高周波デバイス、例えばマイクロ波の位相をシフトさせるためのデバイス用のマイクロ波コンポーネント、チューナブルフィルター、チューナブルメタマテリアル構造、および電子ビームステアリングアンテナ（例えばフェーズドアレイアンテナ）に用いられる液晶媒体の提供。【解決手段】式Ｃの１種以上の化合物を含む液晶媒体。2019206694.tif 000308式中、Ｒｃは、Ｈ、１〜１２個のＣ原子を有するアルキル基等を表し、ＬＣ１、ＬＣ２は、Ｈ、ＣｌまたはＦを表し、ＲＣ１、ＲＣ２、ＲＣ３、ＲＣ４、ＲＣ５、およびＲＣ６は、Ｈ、Ｆ、Ｃｌ、または１〜６個のＣ原子を有するアルキル、またはシクロプロピル、シクロブチルもしくはシクロペンチルを表す。【選択図】なし【特許請求の範囲】
【請求項１】
式Ｃ
【化１】
2019206694.tif 000272
［式中、
Ｒｃは、Ｈ、１〜１２個のＣ原子を有する非フッ素化アルキルもしくは非フッ素化アルコキシ、または２〜１２個のＣ原子を有する非フッ素化アルケニル、非フッ素化アルケニルオキシもしくは非フッ素化アルコキシアルキルを表し、ここで、１個以上のＣＨ２基は、
【化２】
2019206694.tif 000273
で置き換えられていてもよく、
ＬＣ１、ＬＣ２は、同一または異なって、Ｈ、ＣｌまたはＦを表し、
ＲＣ１、ＲＣ２、ＲＣ３、ＲＣ４、ＲＣ５、およびＲＣ６は、同一または異なって、Ｈ、Ｆ、Ｃｌ、または１〜６個のＣ原子を有するアルキル、またはシクロプロピル、シクロブチルもしくはシクロペンチルを表す］の１種、２種または３種以上の化合物と、
式Ｉ、ＩＩおよびＩＩＩ
【化３】
2019206694.tif 000274
［式中、
Ｒ１は、Ｈ、１〜１７個のＣ原子を有する非フッ素化アルキルもしくは非フッ素化アルコキシ、または２〜１５個のＣ原子を有する非フッ素化アルケニル、非フッ素化アルケニルオキシもしくは非フッ素化アルコキシアルキルを表し、ここで、１個以上のＣＨ２基は、
【化４】
2019206694.tif 000275
で置き換えられていてもよく、
ｎは、０、１または２であり、
【化５】
2019206694.tif 000276
は、各場合において、互いに独立して、
【化６−１】
2019206694.tif 000277
【化６−２】
2019206694.tif 000278
［式中、ＲＬは、各場合において、同一または異なって、Ｈまたは１〜６個のＣ原子を有するアルキルを表す］を表し、
【化７】
2019206694.tif 000279
は、あるいは
【化８】
2019206694.tif 000280
を表し、
Ｒ２は、Ｈ、１〜１７個のＣ原子を有する非フッ素化アルキルもしくは非フッ素化アルコキシ、または２〜１５個のＣ原子を有する非フッ素化アルケニル、非フッ素化アルケニルオキシもしくは非フッ素化アルコキシアルキルを表し、ここで、１個以上のＣＨ２基は、
【化９】
2019206694.tif 000281
で置き換えられていてもよく、
Ｚ２１は、トランス−ＣＨ＝ＣＨ−、トランス−ＣＦ＝ＣＦ−または−Ｃ≡Ｃ−を表し、
【化１０】
2019206694.tif 000282
は、互いに独立して、
【化１１−１】
2019206694.tif 000283
【化１１−２】
2019206694.tif 000284
［式中、ＲＬは、各場合において、同一または異なって、Ｈまたは１〜６個のＣ原子を有するアルキルを表す］を表し、
Ｒ３は、Ｈ、１〜１７個のＣ原子を有する非フッ素化アルキルもしくは非フッ素化アルコキシ、または２〜１５個のＣ原子を有する非フッ素化アルケニル、非フッ素化アルケニルオキシもしくは非フッ素化アルコキシアルキルを表し、ここで、１個以上のＣＨ２基は、
【化１２】
2019206694.tif 000285
で置き換えられていてもよく、
Ｚ３１およびＺ３２のうちの一方は、トランス−ＣＨ＝ＣＨ−、トランス−ＣＦ＝ＣＦ−または−Ｃ≡Ｃ−を表し、他方は、それとは独立して、−Ｃ≡Ｃ−、トランス−ＣＨ＝ＣＨ−、トランス−ＣＦ＝ＣＦ−または単結合を表し、
【化１３】
2019206694.tif 000286
は、互いに独立して、
【化１４−１】
2019206694.tif 000287
【化１４−２】
2019206694.tif 000288
［式中、ＲＬは、各場合において、同一または異なって、Ｈまたは１〜６個のＣ原子を有するアルキルを表す］を表し、
【化１５】
2019206694.tif 000289
は、あるいは
【化１６】
2019206694.tif 000290
を表す］の化合物の群から選択される１種以上の化合物と
を含むことを特徴とする、液晶媒体。
【請求項２】
前記媒体は、９０℃以上の透明化温度を有する、請求項１記載の液晶媒体。
【請求項３】
前記媒体は、２０℃および５９８．３ｎｍで０．３００以上の複屈折率を有する、請求項１または２記載の液晶媒体。
【請求項４】
前記媒体は、請求項１に定義される、ｎが０である式Ｉの化合物を１０％以下の総濃度で含む、請求項１から３までのいずれか１項記載の液晶媒体。
【請求項５】
前記媒体は、式Ｔ
【化１７】
2019206694.tif 000291
［式中、
ＲＴは、ハロゲン、ＣＮ、ＮＣＳ、ＲＦ、ＲＦ−Ｏ−またはＲＦ−Ｓ−を表し、ここで、ＲＦは、１２個までのＣ原子を有するフッ素化アルキルまたはフッ素化アルケニルを表し、
【化１８】
2019206694.tif 000292
は、各場合において、互いに独立して、
【化１９】
2019206694.tif 000293
を表し、
Ｌ１およびＬ２は、同一または異なって、Ｃｌ、Ｆ、１〜６個のＣ原子を有するアルキル、またはシクロプロピル、シクロブチルもしくはシクロペンチルを表し、
ｔは、０、１または２である］の１種以上の化合物を含む、請求項１から４までのいずれか１項記載の液晶媒体。
【請求項６】
式Ｔの前記化合物は、式Ｔ−１およびＴ−２
【化２０】
2019206694.tif 000294
［式中、
【化２１】
2019206694.tif 000295
は、式Ｔについて請求項５に示される意味を有し、
ｎは、１、２、３、４、５、６、または７である］の化合物の群から選択される、請求項５記載の液晶媒体。
【請求項７】
前記媒体は、ｎが１である請求項６の前記式Ｔ−１の１種以上の化合物を含む、請求項１から６までのいずれか１項記載の液晶媒体。
【請求項８】
前記媒体は、式Ｉ−１〜Ｉ−５
【化２２】
2019206694.tif 000296
［式中、Ｌ１、Ｌ２およびＬ３は、各場合において、同一または異なって、ＨまたはＦを表し、
Ｒ１、
【化２３】
2019206694.tif 000297
は、式Ｉについて請求項１に示される意味を有する］の化合物の群から選択される１種以上の化合物を含む、請求項１から７までのいずれか１項記載の液晶媒体。
【請求項９】
前記媒体は、式ＩＩ−１〜ＩＩ−３
【化２４】
2019206694.tif 000298
［式中、
Ｒ２、
【化２５】
2019206694.tif 000299
は、式ＩＩについて請求項１に示される意味を有する］の化合物の群から選択される１種以上の化合物を含む、請求項１から８までのいずれか１項記載の液晶媒体。
【請求項１０】
前記媒体は、式ＩＩ−Ｉの１種以上の化合物を２５％以下の総濃度で含む、請求項９記載の液晶媒体。
【請求項１１】
前記媒体は、式ＩＩＩ−１〜ＩＩＩ−６
【化２６−１】
2019206694.tif 000300
【化２６−２】
2019206694.tif 000301
［式中、
Ｒ３、
【化２７】
2019206694.tif 000302
は、式ＩＩＩについて請求項１に示される意味を有し、
Ｚ３１およびＺ３２は、互いに独立して、トランス−ＣＨ＝ＣＨ−またはトランス−ＣＦ＝ＣＦ−を表し、あるいは式ＩＩＩ−６において、Ｚ３１およびＺ３２のうちの一方は−Ｃ≡Ｃ−を表していてもよい］の化合物の群から選択される１種以上の化合物を含む、請求項１から１０までのいずれか１項記載の液晶媒体。
【請求項１２】
前記媒体はさらに１種以上のキラル化合物を含む、請求項１から１１までのいずれか１項記載の液晶媒体。
【請求項１３】
前記１種以上のキラル化合物は、式Ａ−Ｉ、Ａ−ＩＩ、Ａ−ＩＩＩおよびＡ−Ｃｈ：
【化２８】
2019206694.tif 000303
［式中、
Ｒａ１１、Ｒａ１２およびＲｂ１２は、互いに独立して、１〜１５個のＣ原子を有するアルキルを表し、ここでさらに、１個以上の隣接していないＣＨ２基は、Ｏおよび／またはＳ原子が互いに直接結合しないように、互いに独立して、−Ｃ（Ｒｚ）＝Ｃ（Ｒｚ）−、−Ｃ≡Ｃ−、−Ｏ−、−Ｓ−、−ＣＯ−、−ＣＯ−Ｏ−、−Ｏ−ＣＯ−または−Ｏ−ＣＯ−Ｏ−で置き換えられていてもよく、ここでさらに、１個以上のＨ原子は、Ｆ、Ｃｌ、Ｂｒ、ＩまたはＣＮで置き換えられていてもよいが、ただし、Ｒａ１２はＲｂ１２とは異なり、
Ｒａ２１およびＲａ２２は、互いに独立して、１〜１５個のＣ原子を有するアルキルを表し、ここでさらに、１個以上の隣接していないＣＨ２基は、Ｏおよび／またはＳ原子が互いに直接結合しないように、互いに独立して、−Ｃ（Ｒｚ）＝Ｃ（Ｒｚ）−、−Ｃ≡Ｃ−、−Ｏ−、−Ｓ−、−ＣＯ−、−ＣＯ−Ｏ−、−Ｏ−ＣＯ−または−Ｏ−ＣＯ−Ｏ−で置き換えられていてもよく、ここでさらに、１個以上のＨ原子は、Ｆ、Ｃｌ、Ｂｒ、ＩまたはＣＮで置き換えられていてもよく、
Ｒａ３１、Ｒａ３２およびＲｂ３２は、互いに独立して、１〜１５個のＣ原子を有する直鎖状もしくは分岐状のアルキルを表し、ここでさらに、１個以上の隣接していないＣＨ２基は、Ｏおよび／またはＳ原子が互いに直接結合しないように、互いに独立して、−Ｃ（Ｒｚ）＝Ｃ（Ｒｚ）−、−Ｃ≡Ｃ−、−Ｏ−、−Ｓ−、−ＣＯ−、−ＣＯ−Ｏ−、−Ｏ−ＣＯ−または−Ｏ−ＣＯ−Ｏ−で置き換えられていてもよく、ここでさらに、１個以上のＨ原子は、Ｆ、Ｃｌ、Ｂｒ、ＩまたはＣＮで置き換えられていてもよいが、ただし、Ｒａ３２はＲｂ３２とは異なり、
Ｒｚは、Ｈ、ＣＨ３、Ｆ、Ｃｌ、またはＣＮを表し、
Ｒ８は、Ｒａ１１の意味の１つを有し、
Ｚ８は、−Ｃ（Ｏ）Ｏ−、ＣＨ２Ｏ、ＣＦ２Ｏまたは単結合を表し、
Ａ１１は、下記のＡ１２として定義されるか、あるいは
【化２９】
2019206694.tif 000304
を表し、
Ａ１２は、
【化３０】
2019206694.tif 000305
［式中、ｒは、０、１、２、３、または４であり、
Ｌ１２は、各場合において、互いに独立して、ハロゲン、ＣＮ、または１２個までのＣ原子を有するアルキル、アルケニル、アルコキシもしくはアルケニルオキシを表し、ここで、１個以上のＨ原子は、場合によりハロゲンで置き換えられている］を表し、
Ａ２１は、
【化３１】
2019206694.tif 000306
を表し、
Ａ２２は、Ａ１２について示される意味を有し、
Ａ３１は、Ａ１１について示される意味を有するか、あるいは
【化３２】
2019206694.tif 000307
を表し、
Ａ３２は、Ａ１２について示される意味を有し、
ｎ２は、各場合において、同一または異なって、０、１または２であり、
ｎ３は、１、２または３である］のキラルドーパントの群から選択される、請求項１２記載の液晶媒体。
【請求項１４】
請求項１から１３までのいずれか１項記載の液晶媒体を含むことを特徴とする、高周波技術用コンポーネント。
【請求項１５】
前記コンポーネントはマイクロ波領域での動作に適している、請求項１４記載のコンポーネント。
【請求項１６】
前記コンポーネントは、液晶ベースのアンテナ素子、位相シフター、チューナブルフィルター、チューナブルメタマテリアル構造、マッチングネットワークまたはバラクターである、請求項１４または１５記載のコンポーネント。
【請求項１７】
請求項１４から１６までのいずれか１項記載の１つ以上のコンポーネントを含むことを特徴とする、マイクロ波アンテナアレイ。
【請求項１８】
高周波技術用コンポーネント、液晶レンズまたは液晶波面補正器における、請求項１から１３までのいずれか１項記載の液晶媒体の使用。
【請求項１９】
式Ｃの１種以上の化合物を、式Ｉおよび／またはＩＩおよび／またはＩＩＩの１種以上の化合物ならびに場合により追加のメソゲン性化合物と混合し、場合によりキラル化合物を添加することを特徴とする、請求項１から１３までのいずれか１項記載の液晶媒体の調製方法。
【発明の詳細な説明】
【技術分野】
【０００１】
本発明は、液晶媒体、ならびにこれらの媒体を含む高周波コンポーネント、特に、高周波デバイス、例えばマイクロ波の位相をシフトさせるためのデバイス用のマイクロ波コンポーネント、チューナブルフィルター、チューナブルメタマテリアル構造、および電子ビームステアリングアンテナ（例えばフェーズドアレイアンテナ）に関する。
【０００２】
液晶媒体は、情報を表示するために電気光学ディスプレイ（液晶ディスプレイ：ＬＣＤ）において長年使用されてきた。しかしながら、ごく最近では、例えば、独国特許出願公開第１０２００４０２９４２９号明細書(DE 10 2004 029 429 A)および特表２００５−１２０２０８号公報(JP 2005-120208（A）)などのように、液晶媒体をマイクロ波技術用コンポーネントに使用することも提案されている。
【０００３】
代表的なマイクロ波用途としては、K.C. Gupta, R. Garg, I. Bahl and P. Bhartia: Microstrip Lines and Slotlines, 2nd ed., Artech House, Boston, 1996に記載されているような逆マイクロストリップ線路が、例えば、D. Dolfi, M. Labeyrie, P. Joffre and J.P. Huignard: Liquid Crystal Microwave Phase Shifter. Electronics Letters, Vol. 29, No. 10, pp. 926-928, May 1993、N. Martin, N. Tentillier, P. Laurent, B. Splingart, F. Huert, Ph. Gelin, C. Legrand: Electrically Microwave Tunable Components Using Liquid Crystals. 32nd European Microwave Conference, pp. 393-396, Milan 2002、またはWeil, C.: Passiv steuerbare Mikrowellenphasenschieber auf der Basis nichtlinearer Dielektrika [Passively Controllable Microwave Phase Shifters based on Nonlinear Dielectrics], Darmstaedter Dissertationen D17, 2002、C. Weil, G. Luessem, and R. Jakoby: Tunable Invert-Microstrip Phase Shifter Device Using Nematic Liquid Crystals, IEEE MTT-S Int. Microw. Symp., Seattle, Washington, June 2002, pp. 367-370においてＭｅｒｃｋ  ＫＧａＡの市販の液晶Ｋ１５と一緒に用いられている。C. Weil, G. Luessem, and R. Jakoby: Tunable Invert-Microstrip Phase Shifter Device Using Nematic Liquid Crystals, IEEE MTT-S Int. Microw. Symp., Seattle, Washington, June 2002, pp. 367-370は、約４０Ｖの制御電圧により１０ＧＨｚで１２°／ｄＢの位相シフター品質を達成している。ＬＣの挿入損失、すなわち液晶内の偏光損失によってのみ引き起こされる損失は、Weil, C.: Passiv steuerbare Mikrowellenphasenschieber auf der Basis nichtlinearer Dielektrika [Passively Controllable Microwave Phase Shifters based on Nonlinear Dielectrics], Darmstaedter Dissertationen D17, 2002において１０ＧＨｚで約１〜２ｄＢとして示されている。さらに、移相器損失は、誘電体ＬＣ損失および導波路接合部での損失によって主に決定されることが決定されている。T. Kuki, H. Fujikake, H. Kamoda and T. Nomoto: Microwave Variable Delay Line Using a Membrane Impregnated with Liquid Crystal. IEEE MTT-S Int. Microwave Symp. Dig. 2002, pp. 363-366, June 2002、およびT. Kuki, H. Fujikake, T. Nomoto: Microwave Variable Delay Line Using Dual-Frequency Switching-Mode Liquid Crystal. IEEE Trans. Microwave Theory Tech., Vol. 50, No. 11, pp. 2604-2609, November 2002は、平面位相シフター配置と組み合わせた重合ＬＣフィルムおよび二重周波数スイッチングモード液晶の使用にも取り組んでいる。
【０００４】
A. Penirschke, S. Mueller, P. Scheele, C. Weil, M. Wittek, C. Hock and R. Jakoby: “Cavity Perturbation Method for Characterization of Liquid Crystals up to 35GHz“, 34th European Microwave Conference - Amsterdam, pp. 545-548は、特に、９ＧＨｚの周波数での既知の単一の液晶物質Ｋ１５（Ｍｅｒｃｋ  ＫＧａＡ，ドイツ国）の特性を記載している。
【０００５】
A. Gaebler, F. Goelden, S. Mueller, A. Penirschke and R. Jakoby “Direct Simulation of Material Permittivites using an Eigen-Susceptibility Formulation of the Vector Variational Approach”, 12MTC 2009 - International Instrumentation and Measurement Technology Conference, Singapore, 2009 (IEEE), pp. 463-467は、既知の液晶混合物Ｅ７（同様にＭｅｒｃｋ  ＫＧａＡ，ドイツ国）の対応する特性を記載している。
【０００６】
独国特許出願公開第１０２００４０２９４２９号明細書(DE 10 2004 029 429 A)は、マイクロ波技術、特に位相シフターにおける液晶媒体の使用を記載している。そこでは、液晶媒体が対応する周波数範囲におけるそれらの特性に関して議論されており、大部分が芳香族ニトリルとイソチオシアネートとの混合物に基づく液晶媒体が示されている。欧州特許出願公開第２９８２７３０号明細書(EP 2 982 730 A1)には、完全にイソチオシアネート化合物からなる混合物が記載されている。しかしながら、これらの組成物はすべて、例えば、高い誘電損失または不適切な位相シフトまたは不適切な材料品質など、いくつかの欠点を依然として有しており、その結果、マイクロ波領域で動作するデバイスの性能が制限されている。さらに、透明点、相範囲、特に低温でのそれらの貯蔵安定性、およびそれらの粘度、特にそれらの回転粘度などのそれらの一般的な物理的特性に関してこれらの媒体を改良することが必要とされている。
【発明の概要】
【発明が解決しようとする課題】
【０００７】
これらの媒体を含む高周波技術用の既知のデバイスは、十分な安定性、特に高速応答を依然として欠いている。
【０００８】
これらの用途のために、特に、これまでとは異なり、珍しくて並はずれた特性または特性の組合せを有する液晶媒体が必要とされている。
【０００９】
特に、マイクロ波領域における誘電損失を低減しなければならず、材料の品質（η、「性能指数」（ＦｏＭ）、すなわち高いチューナビリティおよび低い誘電損失としても知られる）を改善しなければならない。これらの要件とは別に、特に平面構造を使用するデバイス、例えば位相シフターおよび漏洩アンテナの応答時間の改善にますます焦点が向けられなければならない。
【００１０】
加えて、コンポーネントの低温挙動の改善に対する着実な需要がある。この場合、低温での動作特性の改善と貯蔵寿命の改善との両方が必要である。特に冷却時、スメクチック相の形成または結晶化は望ましくなく、ディスプレイデバイスを破壊することさえある。低温でのおよびデバイスの動作の十分な期間にわたってスメクチック相の形成または結晶化のないネマチック相の存在は、低温安定性（ＬＴＳ）と呼ばれる。
【００１１】
したがって、対応する実用的用途に適した特性を有する液晶媒体に対する相当の要求がある。
【発明を実施するための形態】
【００１２】
驚くべきことに、下記の式Ｃの化合物を使用することによって、高い誘電異方性、適切に速いスイッチング時間、適切なネマチック相範囲、高いチューナビリティおよび低い誘電損失を有する液晶媒体を達成することが可能であることが見出され、この液晶媒体は、先行技術の材料の欠点を有しないか、または少なくとも相当に少ない程度でしか有しない。この液晶媒体はさらに、非常に優れたＬＴＳによって際立っている。
【００１３】
本発明は、式Ｃ
【化１】
2019206694.tif 000002
［式中、
Ｒｃは、Ｈ、１〜１２個のＣ原子を有する非フッ素化アルキルもしくは非フッ素化アルコキシ、または２〜１２個のＣ原子を有する非フッ素化アルケニル、非フッ素化アルケニルオキシもしくは非フッ素化アルコキシアルキルを表し、ここで、１個以上のＣＨ２基は、
【化２】
2019206694.tif 000003
で置き換えられていてもよく、
ＬＣ１、ＬＣ２は、同一または異なって、Ｈ、ＣｌまたはＦ、好ましくはＨまたはＦを表し、
ＲＣ１、ＲＣ２、ＲＣ３、ＲＣ４、ＲＣ５、およびＲＣ６は、同一または異なって、Ｈ、Ｃｌ、Ｆ、または１〜６個のＣ原子を有するアルキル、またはシクロプロピル、シクロブチルもしくはシクロペンチルを表す］の１種以上の化合物と、
式Ｉ、ＩＩおよびＩＩＩ
【化３】
2019206694.tif 000004
［式中、
Ｒ１は、Ｈ、１〜１７個、好ましくは３〜１０個のＣ原子を有する非フッ素化アルキルもしくは非フッ素化アルコキシ、または２〜１５個、好ましくは３〜１０個のＣ原子を有する非フッ素化アルケニル、非フッ素化アルケニルオキシもしくは非フッ素化アルコキシアルキルを表し、ここで、１個以上のＣＨ２基は、
【化４】
2019206694.tif 000005
で置き換えられていてもよく、好ましくは非フッ素化アルキルまたは非フッ素化アルケニルを表し、
ｎは、０、１または２であり、
【化５】
2019206694.tif 000006
は、各場合において、互いに独立して、
【化６】
2019206694.tif 000007
［式中、ＲＬは、各場合において、同一または異なって、Ｈまたは１〜６個のＣ原子を有するアルキル、好ましくはＨ、メチルまたはエチル、特に好ましくはＨを表す］を表し、
【化７】
2019206694.tif 000008
は、あるいは
【化８】
2019206694.tif 000009
、好ましくは
【化９】
2019206694.tif 000010
を表し、
ｎ＝２の場合、
【化１０】
2019206694.tif 000011
のうちの一方は、好ましくは
【化１１】
2019206694.tif 000012
を表し、他方は、
【化１２】
2019206694.tif 000013
を表す］の化合物の群から選択される１種以上の化合物と
を含む液晶媒体に関する。
【００１４】
好ましくは、
【化１３】
2019206694.tif 000014
は、互いに独立して、
【化１４】
2019206694.tif 000015
を表し、
より好ましくは、
【化１５】
2019206694.tif 000016
は、
【化１６】
2019206694.tif 000017
を表し、
【化１７】
2019206694.tif 000018
は、
【化１８】
2019206694.tif 000019
を表し、
【化１９】
2019206694.tif 000020
は、
【化２０】
2019206694.tif 000021
を表す；
Ｒ２は、Ｈ、１〜１７個、好ましくは３〜１０個のＣ原子を有する非フッ素化アルキルもしくは非フッ素化アルコキシ、または２〜１５個、好ましくは３〜１０個のＣ原子を有する非フッ素化アルケニル、非フッ素化アルケニルオキシもしくは非フッ素化アルコキシアルキルを表し、ここで、１個以上のＣＨ２基は、
【化２１】
2019206694.tif 000022
で置き換えられていてもよく、好ましくは非フッ素化アルキルまたは非フッ素化アルケニルを表し、
Ｚ２１は、トランス−ＣＨ＝ＣＨ−、トランス−ＣＦ＝ＣＦ−または−Ｃ≡Ｃ−、好ましくは−Ｃ≡Ｃ−またはトランス−ＣＨ＝ＣＨ−を表し、
【化２２】
2019206694.tif 000023
は、互いに独立して、
【化２３】
2019206694.tif 000024
［式中、ＲＬは、各場合において、同一または異なって、Ｈまたは１〜６個のＣ原子を有するアルキル、好ましくはＨ、メチルまたはエチル、特に好ましくはＨを表す］を表し、
好ましくは、
【化２４】
2019206694.tif 000025
は、互いに独立して、
【化２５】
2019206694.tif 000026
を表し、
【化２６】
2019206694.tif 000027
は、好ましくは、
【化２７】
2019206694.tif 000028
を表し、
【化２８】
2019206694.tif 000029
は、好ましくは、
【化２９】
2019206694.tif 000030
、より好ましくは
【化３０】
2019206694.tif 000031
を表し、
Ｒ３は、Ｈ、１〜１７個、好ましくは３〜１０個のＣ原子を有する非フッ素化アルキルもしくは非フッ素化アルコキシ、または２〜１５個、好ましくは３〜１０個のＣ原子を有する非フッ素化アルケニル、非フッ素化アルケニルオキシもしくは非フッ素化アルコキシアルキルを表し、ここで、１個以上のＣＨ２基は、
【化３１】
2019206694.tif 000032
で置き換えられていてもよく、好ましくは非フッ素化アルキルまたは非フッ素化アルケニルを表し、
Ｚ３１およびＺ３２のうちの一方、好ましくはＺ３２は、トランス−ＣＨ＝ＣＨ−、トランス−ＣＦ＝ＣＦ−または−Ｃ≡Ｃ−を表し、他方は、それとは独立して、−Ｃ≡Ｃ−、トランス−ＣＨ＝ＣＨ−、トランス−ＣＦ＝ＣＦ−または単結合を表し、好ましくはそれらのうちの一方、好ましくはＺ３２は−Ｃ≡Ｃ−またはトランス−ＣＨ＝ＣＨ−を表し、他方は単結合を表し、
【化３２】
2019206694.tif 000033
は、互いに独立して、
【化３３】
2019206694.tif 000034
［式中、ＲＬは、各場合において、同一または異なって、Ｈまたは１〜６個のＣ原子を有するアルキル、好ましくはＨ、メチルまたはエチル、特に好ましくはＨを表す］を表し、
【化３４】
2019206694.tif 000035
は、あるいは独立して
【化３５】
2019206694.tif 000036
を表し、
【化３６】
2019206694.tif 000037
は、互いに独立して、
【化３７】
2019206694.tif 000038
を表し、
より好ましくは、
【化３８】
2019206694.tif 000039
は、
【化３９】
2019206694.tif 000040
を表し、
【化４０】
2019206694.tif 000041
は、
【化４１】
2019206694.tif 000042
【化４２】
2019206694.tif 000043
、より好ましくは
【化４３】
2019206694.tif 000044
を表し、
【化４４】
2019206694.tif 000045
は、
【化４５】
2019206694.tif 000046
、より好ましくは
【化４６】
2019206694.tif 000047
を表す。
【００１５】
式Ｉ、ＩＩおよびＩＩＩの化合物において、ＲＬは、好ましくはＨを表す。
【００１６】
別の好ましい実施形態では、式Ｉ、ＩＩおよびＩＩＩの化合物において、１個または２個の基ＲＬ、好ましくは１個の基ＲＬは、Ｈとは異なる。
【００１７】
本発明による媒体は、高い透明化温度および広いネマチック相範囲によって際立っている。結果として、媒体を含むデバイスは極端な温度条件下で動作可能である。
【００１８】
この媒体はさらに、誘電異方性の高い値および低い回転粘度によって際立っている。結果として、閾値電圧、すなわちデバイスがスイッチング可能である最低電圧は非常に低い。改善されたスイッチング特性および高いエネルギー効率を有するデバイスを可能にするために、低い動作電圧および低い閾値電圧が望ましい。低い回転粘度は、本発明によるデバイスの高速スイッチングを可能にする。
【００１９】
本発明による媒体は、低い誘電損失および高いチューナビリティによって際立っており、その結果、高い材料品質（η）がもたらされる。
【００２０】
全体としてこれらの特性は、媒体を高周波技術用およびマイクロ波領域における用途のためのコンポーネントおよびデバイス、特に、マイクロ波の位相をシフトさせるためのデバイス、チューナブルフィルター、チューナブルメタマテリアル構造、および電子ビームテアリングアンテナ（例えばフェーズドアレイアンテナ）における使用に特に適したものにする。
【００２１】
本発明による媒体は、液晶ディスプレイ、液晶レンズおよび液晶波面補正器における使用にも同様に適している。
【００２２】
本発明の更なる目的は、電磁スペクトルのマイクロ波領域において動作可能なコンポーネントおよび前記コンポーネントを含むデバイスを提供する。
【００２３】
好ましいコンポーネントは、位相シフター、バラクター、無線および電波アンテナアレイ、整合回路、適応フィルターなどである。
【００２４】
ハロゲンは、Ｆ、Ｃｌ、ＢｒまたはＩ、好ましくはＦまたはＣｌ、特に好ましくはＦである。
【００２５】
ＲＦがハロゲン化アルキル、アルコキシ、アルケニルまたはアルケニルオキシを表す場合、それは分岐状または非分岐状であり得る。好ましくは、それは非分岐状であり、１、２、３、４、５、６または７個のＣ原子を有し、アルケニルの場合、２、３、４、５、６または７個のＣ原子を有する。
【００２６】
ＲＴは、好ましくは、ＣＮ、ＮＣＳ、Ｃｌ、Ｆ、−（ＣＨ２）ｎ−ＣＨ＝ＣＦ２、−（ＣＨ２）ｎ−ＣＨ＝ＣＨＦ、−（ＣＨ２）ｎ−ＣＨ＝Ｃｌ２、−ＣｎＦ２ｎ＋１、−（ＣＦ２）ｎ−ＣＦ２Ｈ、−（ＣＨ２）ｎ−ＣＦ３、−（ＣＨ２）ｎ−ＣＨＦ２、−（ＣＨ２）ｎＣＨ２Ｆ、−ＣＨ＝ＣＦ２、−Ｏ（ＣＨ２）ｎ−ＣＨ＝ＣＦ２、−Ｏ（ＣＨ２）ｎＣＨＣｌ２、−ＯＣｎＦ２ｎ＋１、−Ｏ（ＣＦ２）ｎ−ＣＦ２Ｈ、−Ｏ（ＣＨ２）ｎＣＦ３、−Ｏ（ＣＨ２）ｎ−ＣＨＦ２、−Ｏ（ＣＦ）ｎＣＨ２Ｆ、−ＯＣＦ＝ＣＦ２、−ＳＣｎＦ２ｎ＋１、−Ｓ（ＣＦ）ｎ−ＣＦ３を表し、ここで、ｎは０〜７の整数である。
【００２７】
好ましくは、式Ｃの化合物は、式Ｃ−１〜Ｃ−１２
【化４７】
2019206694.tif 000048
【化４８】
2019206694.tif 000049
［式中、
ＲＣは、式Ｃについて上記で示される意味のうちの１つを有し、好ましくは、２〜６個のＣ原子を有する非フッ素化アルキルまたは非フッ素化アルケニルを表し、ここで、１個以上のＣＨ２基は、
【化４９】
2019206694.tif 000050
によって置き換えられていてもよい］の化合物の群から選択される。
【００２８】
式Ｃの特に非常に好ましい化合物は、式Ｃ−３−１〜Ｃ−３−１０：
【化５０−１】
2019206694.tif 000051
【化５０−２】
2019206694.tif 000052
【化５０−３】
2019206694.tif 000053
の化合物の群から選択される。
【００２９】
本発明の好ましい実施形態では、式Ｉの化合物は、式Ｉ−１〜Ｉ−５：
【化５１】
2019206694.tif 000054
［式中、Ｌ１、Ｌ２およびＬ３は、各場合において、同一または異なって、ＨまたはＦを表し、他の基は、式Ｉについて上記で示されるそれぞれの意味を有し、好ましくは、
Ｒ１は、１〜７個のＣ原子を有する非フッ素化アルキルまたは２〜７個のＣ原子を有する非フッ素化アルケニルを表す］の化合物の群から選択される。
【００３０】
媒体は、好ましくは、式Ｉ−１の１種以上の化合物を含み、これらは、好ましくは、式Ｉ−１ａ〜Ｉ−１ｆ、好ましくは式Ｉ−１ｂまたはＩ−１ｆ：
【化５２】
2019206694.tif 000055
［式中、Ｒ１は、式Ｉについて上記で示される意味を有し、好ましくは、１〜７個のＣ原子を有する非フッ素化アルキルまたは２〜７個のＣ原子を有する非フッ素化アルケニルを表す］の化合物の群から選択される。
【００３１】
本発明による媒体は、好ましくは、式Ｉ−２の１種以上の化合物を含み、これらは、好ましくは、式Ｉ−２ａ〜Ｉ−２ｅ、好ましくは式Ｉ−２ｃ：
【化５３】
2019206694.tif 000056
［式中、Ｒ１は、式Ｉについて上記で示される意味を有し、好ましくは、１〜７個のＣ原子を有する非フッ素化アルキルまたは２〜７個のＣ原子を有する非フッ素化アルケニルを表す］の化合物の群から選択される。
【００３２】
本発明による媒体は、好ましくは、式Ｉ−３の１種以上の化合物を含み、これらは、好ましくは、式Ｉ−３ａ〜Ｉ−３ｄ、好ましくは式Ｉ−３ｂ：
【化５４】
2019206694.tif 000057
［式中、Ｒ１は、式Ｉについて上記で示される意味を有し、好ましくは、１〜７個のＣ原子を有する非フッ素化アルキルまたは２〜７個のＣ原子を有する非フッ素化アルケニルを表す］の化合物の群から選択される。
【００３３】
本発明による媒体は、好ましくは、式Ｉ−４の１種以上の化合物を含み、これらは、好ましくは、式Ｉ−４ａ〜Ｉ−４ｄ、好ましくは式Ｉ−４ｂ：
【化５５−１】
2019206694.tif 000058
【化５５−２】
2019206694.tif 000059
［式中、Ｒ１は、式Ｉについて上記で示される意味を有し、好ましくは、１〜７個のＣ原子を有する非フッ素化アルキルまたは２〜７個のＣ原子を有する非フッ素化アルケニルを表す］の化合物の群から選択される。
【００３４】
本発明による媒体は、好ましくは、式Ｉ−５の１種以上の化合物を含み、これらは、好ましくは、式Ｉ−５ａ〜Ｉ−５ｄ、好ましくは式Ｉ−５ｂ：
【化５６−１】
2019206694.tif 000060
【化５６−２】
2019206694.tif 000061
［式中、Ｒ１は、式Ｉについて上記で示される意味を有し、好ましくは、１〜７個のＣ原子を有する非フッ素化アルキルまたは２〜７個のＣ原子を有する非フッ素化アルケニルを表す］の化合物の群から選択される。
【００３５】
媒体は、好ましくは、式ＩＩの１種以上の化合物を含み、これらは、好ましくは、式ＩＩ−１〜ＩＩ−３の化合物の群から、好ましくは式ＩＩ−１およびＩＩ−２：
【化５７】
2019206694.tif 000062
［式中、パラメーターは、上記で式ＩＩの箇所において示される意味を有し、好ましくは、
Ｒ２は、Ｈ、１〜７個のＣ原子を有する非フッ素化アルキルもしくはアルコキシ、または２〜７個のＣ原子を有する非フッ素化アルケニルを表し、
【化５８】
2019206694.tif 000063
のうちの１つは、
【化５９】
2019206694.tif 000064
を表し、
他方は、独立して、
【化６０】
2019206694.tif 000065
、好ましくは、
【化６１】
2019206694.tif 000066
、最も好ましくは
【化６２】
2019206694.tif 000067
を表し、
好ましくは、
Ｒ２は、ＣｎＨ２ｎ＋１またはＣＨ２＝ＣＨ−（ＣＨ２）ｚを表し、
ｎは、０〜１５の範囲、好ましくは１〜７の範囲、特に好ましくは１〜５の整数を表し、
ｚは、０、１、２、３または４、好ましくは０または２を表す］の化合物の群から選択される。
【００３６】
式ＩＩ−１の化合物は、好ましくは、式ＩＩ−１ａ〜ＩＩ−１ｅ：
【化６３】
2019206694.tif 000068
［式中、
Ｒ２は、上記で示される意味を有し、好ましくはＣｎＨ２ｎ＋１またはＣＨ２＝ＣＨ−（ＣＨ２）ｚを表し、
ｎは、互いに独立して、０〜１５の範囲、好ましくは１〜７の範囲、特に好ましくは１〜５の整数を表し、
ｚは、０、１、２、３または４、好ましくは０または２である］の化合物の群から選択される。
【００３７】
式ＩＩ−２の化合物は、好ましくは、式ＩＩ−２ａおよびＩＩ−２ｂ：
【化６４】
2019206694.tif 000069
［式中、
Ｒ２は、上記で示される意味を有し、好ましくはＣｎＨ２ｎ＋１またはＣＨ２＝ＣＨ−（ＣＨ２）ｚを表し、
ｎは、０〜１５の範囲、好ましくは１〜７の範囲、特に好ましくは１〜５の整数を表し、
ｚは、０、１、２、３または４、好ましくは０または２である］の化合物の群から選択される。
【００３８】
式ＩＩ−３の化合物は、好ましくは、式ＩＩ−３ａ〜ＩＩ−３ｄ：
【化６５】
2019206694.tif 000070
［式中、
Ｒ２は、上記で示される意味を有し、好ましくはＣｎＨ２ｎ＋１またはＣＨ２＝ＣＨ−（ＣＨ２）ｚを表し、
ｎは、０〜１５の範囲、好ましくは１〜７の範囲、特に好ましくは１〜５の整数を表し、
ｚは、０、１、２、３または４、好ましくは０または２である］の化合物の群から選択される。
【００３９】
式ＩＩＩの化合物は、好ましくは、式ＩＩＩ−１〜ＩＩＩ−６の化合物の群から選択され、より好ましくは、式ＩＩＩ−１、ＩＩＩ−２、ＩＩＩ−３およびＩＩＩ−４、特に好ましくは式ＩＩＩ−１：
【化６６】
2019206694.tif 000071
［式中、
Ｚ３１およびＺ３２は、互いに独立して、トランス−ＣＨ＝ＣＨ−またはトランス−ＣＦ＝ＣＦ−、好ましくはトランス−ＣＨ＝ＣＨ−を表し、あるいは式ＩＩＩ−６において、Ｚ３１およびＺ３２のうちの一方は−Ｃ≡Ｃ−を表していてもよく、他の基は、上記で式ＩＩＩの箇所において示される意味を有し、
好ましくは、
Ｒ３は、Ｈ，１〜７個のＣ原子を有する非フッ素化アルキルもしくはアルコキシ、または２〜７個のＣ原子を有する非フッ素化アルケニルを表し、
【化６７】
2019206694.tif 000072
のうちの１つ、好ましくは
【化６８】
2019206694.tif 000073
は、
【化６９】
2019206694.tif 000074
、好ましくは
【化７０】
2019206694.tif 000075
を表し、
他は、互いに独立して、
【化７１】
2019206694.tif 000076
、好ましくは、
【化７２】
2019206694.tif 000077
【化７３】
2019206694.tif 000078
、より好ましくは、
【化７４】
2019206694.tif 000079
を表し、
好ましくは、
Ｒ３は、ＣｎＨ２ｎ＋１またはＣＨ２＝ＣＨ−（ＣＨ２）ｚを表し、
ｎは、０〜１５の範囲、好ましくは１〜７の範囲、特に好ましくは１〜５の整数を表し、
ｚは、０、１、２、３または４、好ましくは０または２である］の化合物の群から選択される。
【００４０】
式ＩＩＩ−１の化合物は、好ましくは、式ＩＩＩ−１ａ〜ＩＩＩ−１ｆの化合物の群、より好ましくは、式ＩＩＩ−１ａおよびＩＩＩ−１ｂ、特に好ましくは式ＩＩＩ−１ｂ：
【化７５−１】
2019206694.tif 000080
【化７５−２】
2019206694.tif 000081
［式中、
Ｒ３は、上記で示される意味を有し、好ましくはＣｎＨ２ｎ＋１またはＣＨ２＝ＣＨ−（ＣＨ２）ｚを表し、
ｎは、０〜１５の範囲、好ましくは１〜７の範囲、特に好ましくは１〜５の整数を表し、
ｚは、０、１、２、３または４、好ましくは０または２である］の化合物の群から選択される。
【００４１】
式ＩＩＩ−２の化合物は、好ましくは、式ＩＩＩ−２ａ〜ＩＩＩ−２ｈ：
【化７６−１】
2019206694.tif 000082
【化７６−２】
2019206694.tif 000083
［式中、
Ｒ３は、上記で示される意味を有し、好ましくはＣｎＨ２ｎ＋１またはＣＨ２＝ＣＨ−（ＣＨ２）ｚを表し、
ｎは、０〜１５の範囲、好ましくは１〜７の範囲、特に好ましくは１〜５の整数を表し、
ｚは、０、１、２、３または４、好ましくは０または２である］の化合物の群から選択される。
【００４２】
式ＩＩＩ−５の化合物は、好ましくは、式ＩＩＩ−５ａ：
【化７７】
2019206694.tif 000084
［式中、
Ｒ３は、式ＩＩＩ−５について上記で示される意味を有し、好ましくはＣｎＨ２ｎ＋１を表し、ここで、
ｎは、０〜７の範囲、好ましくは１〜５の範囲の整数を表す］の化合物から選択される。
【００４３】
好ましい実施形態では、本発明による媒体は、式ＩＩＡ−１〜ＩＩＡ−１２、非常に好ましくはＩＩＡ−１またはＩＩＡ−２：
【化７８−１】
2019206694.tif 000085
【化７８−２】
2019206694.tif 000086
【化７８−３】
2019206694.tif 000087
［式中、
Ｒ１は、７個までの炭素原子を有するアルキルまたはアルケニル、好ましくはエチル、ｎ−プロピル、ｎ−ブチルまたはｎ−ペンチル、ｎ−ヘキシルを表し、
ＲＬは、各場合において、同一または異なって、１〜５個のＣ原子を有するアルキルもしくはアルケニル、またはそれぞれ３〜６個のＣ原子を有するシクロアルキルもしくはシクロアルケニル、好ましくはメチル、エチル、ｎ−プロピル、ｎ−ブチル、イソプロピル、シクロプロピル、シクロブチル、シクロペンチルまたはシクロペンタ−１−エニル、非常に好ましくはエチルを表す］の化合物の群から選択される１種以上の化合物を含む。
【００４４】
好ましい実施形態では、本発明による媒体は、式Ｔ
【化７９】
2019206694.tif 000088
［式中、
ＲＴは、ハロゲン、ＣＮ、ＮＣＳ、ＲＦ、ＲＦ−Ｏ−またはＲＦ−Ｓ−を表し、ここで、ＲＦは、１２個までのＣ原子を有するフッ素化アルキルまたはフッ素化アルケニルを表し、
【化８０】
2019206694.tif 000089
は、各場合において、互いに独立して、
【化８１】
2019206694.tif 000090
、好ましくは、
【化８２】
2019206694.tif 000091
を表し、
Ｌ１およびＬ２は、同一または異なって、Ｃｌ、Ｆ、１〜６個のＣ原子を有するアルキル、またはシクロプロピル、シクロブチルもしくはシクロペンチル、好ましくはＦを表し、
ｔは、０、１または２、好ましくは１である］の１種以上の化合物を含む。
【００４５】
好ましくは、式Ｔの１種以上の化合物は、式Ｔ−１およびＴ−２
【化８３】
2019206694.tif 000092
［式中、
【化８４】
2019206694.tif 000093
は、式Ｔについて上記で示される意味を有し、
ｎは、１、２、３、４、５、６、または７、好ましくは１、２、３または４、特に好ましくは１である］の化合物の群から選択される。
【００４６】
本発明の特に好ましい実施形態では、媒体は、式Ｔ−１の１種以上の化合物を含む。
【００４７】
式Ｔ−１の好ましい化合物は、次の下位式：
【化８５−１】
2019206694.tif 000094
【化８５−２】
2019206694.tif 000095
［式中、ｎは、１、２、３または４、好ましくは１である］の化合物の群から選択される。
【００４８】
本発明の別の特に好ましい実施形態では、媒体は、式Ｔ−２の１種以上の化合物を含む。
【００４９】
式Ｔ−２の好ましい化合物は、次の下位式：
【化８６−１】
2019206694.tif 000096
【化８６−２】
2019206694.tif 000097
［式中、ｎは、１、２、３または４、好ましくは１である］の化合物の群から選択される。
【００５０】
さらに、前述の好ましい実施形態と同じでも異なっていてもよい、特定の実施形態における本発明による液晶媒体は、式ＩＶ
【化８７】
2019206694.tif 000098
［式中、ｓは、０または１、好ましくは１であり、
【化８８】
2019206694.tif 000099
は、
【化８９】
2019206694.tif 000100
、好ましくは、
【化９０−１】
2019206694.tif 000101
【化９０−２】
2019206694.tif 000102
、特に好ましくは、
【化９１】
2019206694.tif 000103
を表し、
Ｌ４は、Ｈ、または１〜６個のＣ原子を有するアルキル、３〜６個のＣ原子を有するシクロアルキルもしくは４〜６個のＣ原子を有するシクロアルケニル、好ましくはＣＨ３、Ｃ２Ｈ５、ｎ−Ｃ３Ｈ７、ｉ−Ｃ３Ｈ７、シクロプロピル、シクロブチル、シクロヘキシル、シクロペンタ−１−エニルまたはシクロヘキサ−１−エニル、特に好ましくはＣＨ３、Ｃ２Ｈ５、シクロプロピルまたはシクロブチルを表し、
Ｘ４は、Ｈ、１〜３個のＣ原子を有するアルキルまたはハロゲン、好ましくはＨ、ＦまたはＣｌ、より好ましくはＨまたはＦ、特に好ましくはＦを表し、
Ｒ４１〜Ｒ４４は、互いに独立して、それぞれ１〜１５個のＣ原子を有する非フッ素化アルキルもしくは非フッ素化アルコキシ、それぞれ２〜１５個のＣ原子を有する非フッ素化アルケニル、非フッ素化アルケニルオキシもしくは非フッ素化アルコキシアルキル、またはそれぞれ１５個までのＣ原子を有するシクロアルキル、アルキルシクロアルキル、シクロアルケニル、アルキルシクロアルケニル、アルキルシクロアルキルアルキルもしくはアルキルシクロアルケニルアルキルを表し、あるいはＲ４３およびＲ４４のうちの一方または両方がＨを表し、
好ましくは、Ｒ４１およびＲ４２は、互いに独立して、それぞれ１〜７個のＣ原子を有する非フッ素化アルキルもしくは非フッ素化アルコキシ、またはそれぞれ２〜７個のＣ原子を有する非フッ素化アルケニル、非フッ素化アルケニルオキシもしくは非フッ素化アルコキシアルキルを表し、
特に好ましくは、Ｒ４１は、それぞれ１〜７個のＣ原子を有する非フッ素化アルキル、またはそれぞれ２〜７個のＣ原子を有する非フッ素化アルケニル、非フッ素化アルケニルオキシもしくは非フッ素化アルコキシアルキルを表し、
特に好ましくは、Ｒ４２は、それぞれ１〜７個のＣ原子を有する非フッ素化アルキルまたは非フッ素化アルコキシを表し、
好ましくは、Ｒ４３およびＲ４４は、Ｈ、１〜５個のＣ原子を有する非フッ素化アルキル、３〜７個のＣ原子を有する非フッ素化シクロアルキルもしくはシクロアルケニル、それぞれ４〜１２個のＣ原子を有する非フッ素化アルキルシクロヘキシルもしくは非フッ素化シクロヘキシルアルキル、または５〜１５個のＣ原子を有する非フッ素化アルキルシクロヘキシルアルキル、特に好ましくはシクロプロピル、シクロブチルまたはシクロヘキシルを表し、特に非常に好ましくはＲ４３およびＲ４４のうちの少なくとも一方は、ｎ−アルキル、特に好ましくはメチル、エチルまたはｎ−プロピルを表し、他方は、Ｈまたはｎ−アルキル、特に好ましくはＨ、メチル、エチルまたはｎ−プロピルを表す］の１種以上の化合物を含む。
【００５１】
本発明の好ましい実施形態では、液晶媒体はさらに、式Ｖ、ＶＩ、ＶＩＩ、ＶＩＩＩおよびＩＸ：
【化９２】
2019206694.tif 000104
［式中、
Ｌ５１は、下記に定義されるＲ５１またはＸ５１を表し、
Ｌ５２は、下記に定義されるＲ５２またはＸ５２を表し、
Ｒ５１およびＲ５２は、互いに独立して、Ｈ、１〜１７個、好ましくは３〜１０個のＣ原子を有する非フッ素化アルキルもしくは非フッ素化アルコキシ、または２〜１５個、好ましくは３〜１０個のＣ原子を有する非フッ素化アルケニル、非フッ素化アルケニルオキシもしくは非フッ素化アルコキシアルキル、好ましくはアルキルまたは非フッ素化アルケニルを表し、
Ｘ５１およびＸ５２は、互いに独立して、Ｈ、Ｆ、Ｃｌ、−ＣＮ、ＳＦ５、１〜７個のＣ原子を有するフッ素化アルキルもしくはフッ素化アルコキシ、または２〜７個のＣ原子を有するフッ素化アルケニル、フッ素化アルケニルオキシもしくはフッ素化アルコキシアルキル、好ましくはフッ素化アルコキシ、フッ素化アルケニルオキシ、ＦまたはＣｌを表し、
【化９３】
2019206694.tif 000105
は、互いに独立して、
【化９４】
2019206694.tif 000106
、好ましくは、
【化９５】
2019206694.tif 000107
を表し、
Ｌ６１は、下記に定義されるＲ６１を表し、Ｚ６１および／またはＺ６２がトランス−ＣＨ＝ＣＨ−またはトランス−ＣＦ＝ＣＦ−を表す場合、あるいは下記に定義されるＸ６１も表し、
Ｌ６２は、下記に定義されるＲ６２を表し、Ｚ６１および／またはＺ６２がトランス−ＣＨ＝ＣＨ−またはトランス−ＣＦ＝ＣＦ−を表す場合、あるいは下記に定義されるＸ６２も表し、
Ｒ６１およびＲ６２は、互いに独立して、Ｈ、１〜１７個、好ましくは３〜１０個のＣ原子を有する非フッ素化アルキルもしくは非フッ素化アルコキシ、または２〜１５個、好ましくは３〜１０個のＣ原子を有する非フッ素化アルケニル、非フッ素化アルケニルオキシもしくは非フッ素化アルコキシアルキル、好ましくはアルキルまたは非フッ素化アルケニルを表し、
Ｘ６１およびＸ６２は、互いに独立して、ＦもしくはＣｌ、−ＣＮ、ＳＦ５、１〜７個のＣ原子を有するフッ素化アルキルもしくはフッ素化アルコキシ、または２〜７個のＣ原子を有するフッ素化アルケニル、アルケニルオキシもしくはアルコキシアルキルを表し、
Ｚ６１およびＺ６２のうちの一方は、トランス−ＣＨ＝ＣＨ−、トランス−ＣＦ＝ＣＦ−または−Ｃ≡Ｃ−を表し、他方は、それとは独立して、トランス−ＣＨ＝ＣＨ−、トランス−ＣＦ＝ＣＦ−または単結合を表し、好ましくはそれらのうちの一方は、−Ｃ≡Ｃ−またはトランス−ＣＨ＝ＣＨ−を表し、他方は単結合を表し、
【化９６】
2019206694.tif 000108
は、互いに独立して、
【化９７】
2019206694.tif 000109
、好ましくは、
【化９８】
2019206694.tif 000110
を表し、
ｘは、０または１を表し；
Ｌ７１は、下記に定義されるＲ７１またはＸ７１を表し、
Ｌ７２は、下記に定義されるＲ７２またはＸ７２を表し、
Ｒ７１およびＲ７２は、互いに独立して、Ｈ、１〜１７個、好ましくは３〜１０個のＣ原子を有する非フッ素化アルキルもしくは非フッ素化アルコキシ、または２〜１５個、好ましくは３〜１０個のＣ原子を有する非フッ素化アルケニル、非フッ素化アルケニルオキシもしくは非フッ素化アルコキシアルキル、好ましくはアルキルまたは非フッ素化アルケニルを表し、
Ｘ７１およびＸ７２は、互いに独立して、Ｈ、Ｆ、Ｃｌ、−ＣＮ、−ＮＣＳ、ＳＦ５、１〜７個のＣ原子を有するフッ素化アルキルもしくはフッ素化アルコキシ、または２〜７個のＣ原子を有するフッ素化アルケニル、非フッ素化もしくはフッ素化アルケニルオキシもしくは非フッ素化もしくはフッ素化アルコキシアルキル、好ましくはフッ素化アルコキシ、フッ素化アルケニルオキシ、ＦまたはＣｌを表し、
Ｚ７１〜Ｚ７３は、互いに独立して、トランス−ＣＨ＝ＣＨ−、トランス−ＣＦ＝ＣＦ−、−Ｃ≡Ｃ−または単結合を表し、好ましくは、それらのうちの１つ以上は単結合を表し、特に好ましくは、すべてが単結合を表し、
【化９９】
2019206694.tif 000111
は、互いに独立して、
【化１００】
2019206694.tif 000112
、好ましくは、
【化１０１−１】
2019206694.tif 000113
【化１０１−２】
2019206694.tif 000114
を表し、
Ｒ８１およびＲ８２は、互いに独立して、Ｈ、１〜１５個、好ましくは３〜１０個のＣ原子を有する非フッ素化アルキルもしくはアルコキシ、または２〜１５個、好ましくは３〜１０個のＣ原子を有する非フッ素化アルケニル、アルケニルオキシもしくはアルコキシアルキル、好ましくは非フッ素化アルキルまたはアルケニルを表し、
Ｚ８１およびＺ８２のうちの一方は、トランス−ＣＨ＝ＣＨ−、トランス−ＣＦ＝ＣＦ−または−Ｃ≡Ｃ−を表し、他方は、それとは独立して、トランス−ＣＨ＝ＣＨ−、トランス−ＣＦ＝ＣＦ−または単結合を表し、好ましくはそれらのうちの一方は、−Ｃ≡Ｃ−またはトランス−ＣＨ＝ＣＨ−を表し、他方は単結合を表し、
【化１０２】
2019206694.tif 000115
は、
【化１０３】
2019206694.tif 000116
を表し、
【化１０４】
2019206694.tif 000117
は、互いに独立して、
【化１０５】
2019206694.tif 000118
を表し、
Ｌ９１は、下記に定義されるＲ９１またはＸ９１を表し、
Ｌ９２は、下記に定義されるＲ９２またはＸ９２を表し、
Ｒ９１およびＲ９２は、互いに独立して、Ｈ、１〜１５個、好ましくは３〜１０個のＣ原子を有する非フッ素化アルキルもしくは非フッ素化アルコキシ、または２〜１５個、好ましくは３〜１０個のＣ原子を有する非フッ素化アルケニル、アルケニルオキシもしくはアルコキシアルキル、好ましくは非フッ素化アルキルまたはアルケニルを表し、
Ｘ９１およびＸ９２は、互いに独立して、Ｈ、Ｆ、Ｃｌ、−ＣＮ、−ＮＣＳ、−ＳＦ５、１〜７個のＣ原子を有するフッ素化アルキルもしくはフッ素化アルコキシ、または２〜７個のＣ原子を有するフッ素化アルケニル、非フッ素化もしくはフッ素化アルケニルオキシもしくは非フッ素化もしくはフッ素化アルコキシアルキル、好ましくはフッ素化アルコキシ、フッ素化アルケニルオキシ、ＦまたはＣｌを表し、
Ｚ９１〜Ｚ９３は、互いに独立して、トランス−ＣＨ＝ＣＨ−、トランス−ＣＦ＝ＣＦ−、−Ｃ≡Ｃ−または単結合を表し、好ましくは、それらのうちの１つ以上は単結合を表し、特に好ましくは、すべてが単結合を表し
【化１０６】
2019206694.tif 000119
は、
【化１０７】
2019206694.tif 000120
を表し、
【化１０８】
2019206694.tif 000121
は、互いに独立して、
【化１０９】
2019206694.tif 000122
を表す］の化合物の群から選択される１種以上の化合物を含む。
【００５２】
本発明の好ましい実施形態では、液晶媒体は、好ましくは式Ｖ−１〜Ｖ−３、好ましくは式Ｖ−１および／またはＶ−２および／またはＶ−３、好ましくは式Ｖ−１およびＶ−２：
【化１１０】
2019206694.tif 000123
［式中、パラメーターは、式Ｖについて上記で示されるそれぞれの意味を有し、好ましくは、
Ｒ５１は、１〜７個のＣ原子を有する非フッ素化アルキルまたは２〜７個のＣ原子を有する非フッ素化アルケニルを表し、
Ｒ５２は、１〜７個のＣ原子を有する非フッ素化アルキルまたは２〜７個のＣ原子を有する非フッ素化アルケニルまたは１〜７個のＣ原子を有する非フッ素化アルコキシを表し、
Ｘ５１およびＸ５２は、互いに独立して、Ｆ、Ｃｌ、−ＯＣＦ３、−ＣＦ３、−ＣＮまたは−ＳＦ５、好ましくはＦ、Ｃｌ、−ＯＣＦ３または−ＣＮを表す］の化合物の群から選択される、式Ｖの１種以上の化合物を含む。
【００５３】
式Ｖ−１の化合物は、好ましくは、式Ｖ−１ａ〜Ｖ−１ｄ、好ましくはＶ−１ｃおよびＶ１−ｄ：
【化１１１】
2019206694.tif 000124
［式中、パラメーターは、式Ｖ−１について上記で示されるそれぞれの意味を有し、
Ｙ５１およびＹ５２は、それぞれ互いに独立して、ＨまたはＦを表し、
好ましくは、
Ｒ５１は、アルキルまたはアルケニルを表し、
Ｘ５１は、Ｆ、Ｃｌまたは−ＯＣＦ３を表す］の化合物の群から選択される。
【００５４】
式Ｖ−２の化合物は、好ましくは、式Ｖ−２ａ〜Ｖ−２ｅの化合物の群ならびに／または式Ｖ−２ｆおよびＶ−２ｇの化合物の群：
【化１１２−１】
2019206694.tif 000125
【化１１２−２】
2019206694.tif 000126
［ここで、それぞれ、式Ｖ−２ａの化合物は、式Ｖ−２ｂおよびＶ−２ｃの化合物から除外され、式Ｖ−２ｂの化合物は、式Ｖ−２ｃの化合物から除外され、式Ｖ−２ｅの化合物は、式Ｖ−２ｇの化合物から除外され、
式中、パラメーターは、式Ｖ−１について上記で示されるそれぞれの意味を有し、
Ｙ５１およびＹ５２は、それぞれ互いに独立して、ＨまたはＦを表し、好ましくは、
Ｙ５１およびＹ５２のうちの一方はＨを表し、他方はＨまたはＦ、好ましくは同様にＨを表す］から選択される。
【００５５】
式Ｖ−３の化合物は、好ましくは、式Ｖ−３ａ：
【化１１３】
2019206694.tif 000127
［式中、パラメーターは、Ｖ−１について上記で示されるそれぞれの意味を有し、好ましくは、
Ｘ５１は、Ｆ、Ｃｌ、好ましくはＦを表し、
Ｘ５２は、Ｆ、Ｃｌまたは−ＯＣＦ３、好ましくは−ＯＣＦ３を表す］の化合物である。
【００５６】
式Ｖ−１ａの化合物は、好ましくは、式Ｖ−１ａ−１およびＶ−１ａ−２：
【化１１４】
2019206694.tif 000128
［式中、
Ｒ５１は、上記で示される意味を有し、好ましくはＣｎＨ２ｎ＋１を表し、
ｎは、０〜７の範囲、好ましくは１〜５の範囲、特に好ましくは３または７の整数を表す］の化合物の群から選択され、より好ましくは、式Ｖのこれらの化合物は、それらからなる。
【００５７】
式Ｖ−１ｂの化合物は、好ましくは、式Ｖ−１ｂ−１：
【化１１５】
2019206694.tif 000129
［式中、
Ｒ５１は、上記で示される意味を有し、好ましくはＣｎＨ２ｎ＋１を表し、
ｎは、０〜１５の範囲、好ましくは１〜７の範囲、特に好ましくは１〜５の整数を表す］の化合物である。
【００５８】
式Ｖ−１ｃの化合物は、好ましくは、式Ｖ−１ｃ−１〜Ｖ−１ｃ−４の化合物の群、特に好ましくは式Ｖ−１ｃ−１およびＶ−１ｃ−２の化合物の群：
【化１１６】
2019206694.tif 000130
［式中、
Ｒ５１は、上記で示される意味を有し、好ましくはＣｎＨ２ｎ＋１を表し、
ｎは、０〜１５の範囲、好ましくは１〜７の範囲、特に好ましくは１〜５の整数を表す］から選択される。
【００５９】
式Ｖ−１ｄの化合物は、好ましくは、式Ｖ−１ｄ−１およびＶ−１ｄ−２の化合物の群、特に好ましくは式Ｖ−１ｄ−２の化合物の群：
【化１１７】
2019206694.tif 000131
［式中、
Ｒ５１は、上記で示される意味を有し、好ましくはＣｎＨ２ｎ＋１を表し、
ｎは、０〜１５の範囲、好ましくは１〜７の範囲、特に好ましくは１〜５の整数を表す］から選択される。
【００６０】
式Ｖ−２ａの化合物は、好ましくは、式Ｖ−２ａ−１およびＶ−２ａ−２の化合物の群、特に好ましくは式Ｖ−２ａ−１の化合物の群：
【化１１８】
2019206694.tif 000132
［式中、
Ｒ５１は、上記で示される意味を有し、好ましくはＣｎＨ２ｎ＋１またはＣＨ２＝ＣＨ−（ＣＨ２）ｚを表し、
Ｒ５２は、上記で示される意味を有し、好ましくはＣｍＨ２ｍ＋１またはＯ−ＣｍＨ２ｍ＋１または（ＣＨ２）ｚ−ＣＨ＝ＣＨ２を表し、ここで、
ｎおよびｍは、互いに独立して、１〜１５の範囲、好ましくは３〜７の範囲、特に好ましくは３〜５の整数を表し、
ｚは、０、１、２、３または４、好ましくは０または２を表す］から選択される。
【００６１】
特に式Ｖ−２ａ−１の場合、（Ｒ５１およびＲ５２）の好ましい組合せは、（ＣｎＨ２ｎ＋１およびＣｍＨ２ｍ＋１）、（ＣｎＨ２ｎ＋１およびＯ−ＣｍＨ２ｍ＋１）、（ＣＨ２＝ＣＨ−（ＣＨ２）ＺおよびＣｍＨ２ｍ＋１）、（ＣＨ２＝ＣＨ−（ＣＨ２）ＺおよびＯ−ＣｍＨ２ｍ＋１）ならびに（ＣｎＨ２ｎ＋１および（ＣＨ２）Ｚ−ＣＨ＝ＣＨ２）である。
【００６２】
式Ｖ−２ｂの化合物は、式Ｖ−２ｂ−１：
【化１１９】
2019206694.tif 000133
［式中、
Ｒ５１は、上記で示される意味を有し、好ましくはＣｎＨ２ｎ＋１またはＣＨ２＝ＣＨ−（ＣＨ２）ｚを表し、
Ｒ５２は、上記で示される意味を有し、好ましくはＣｍＨ２ｍ＋１またはＯ−ＣｍＨ２ｍ＋１または（ＣＨ２）ｚ−ＣＨ＝ＣＨ２を表し、ここで、
ｎおよびｍは、互いに独立して、０〜１５の範囲、好ましくは１〜７の範囲、特に好ましくは１〜５の整数を表し、
ｚは、０、１、２、３または４、好ましくは０または２である］の化合物である。
【００６３】
この場合の（Ｒ５１およびＲ５２）の好ましい組合せは、特に（ＣｎＨ２ｎ＋１およびＣｍＨ２ｍ＋１）である。
【００６４】
式Ｖ−２ｃの化合物は、式Ｖ−２ｃ−１：
【化１２０】
2019206694.tif 000134
［式中、
Ｒ５１は、上記で示される意味を有し、好ましくはＣｎＨ２ｎ＋１またはＣＨ２＝ＣＨ−（ＣＨ２）ｚを表し、
Ｒ５２は、上記で示される意味を有し、好ましくはＣｍＨ２ｍ＋１またはＯ−ＣｍＨ２ｍ＋１または（ＣＨ２）ｚ−ＣＨ＝ＣＨ２を表し、ここで、
ｎおよびｍは、互いに独立して、０〜１５の範囲、好ましくは１〜７の範囲、特に好ましくは１〜５の整数を表し、
ｚは、０、１、２、３または４、好ましくは０または２である］の化合物である。
【００６５】
この場合の（Ｒ５１およびＲ５２）の好ましい組合せは、特に（ＣｎＨ２ｎ＋１およびＣｍＨ２ｍ＋１）である。
【００６６】
式Ｖ−２ｄの化合物は、式Ｖ−２ｄ−１：
【化１２１】
2019206694.tif 000135
［式中、
Ｒ５１は、上記で示される意味を有し、好ましくはＣｎＨ２ｎ＋１またはＣＨ２＝ＣＨ−（ＣＨ２）ｚを表し、
Ｒ５２は、上記で示される意味を有し、好ましくはＣｍＨ２ｍ＋１またはＯ−ＣｍＨ２ｍ＋１または（ＣＨ２）ｚ−ＣＨ＝ＣＨ２を表し、ここで、
ｎおよびｍは、互いに独立して、０〜１５の範囲、好ましくは１〜７の範囲、特に好ましくは１〜５の整数を表し、
ｚは、０、１、２、３または４、好ましくは０または２である］の化合物である。
【００６７】
この場合の（Ｒ５１およびＲ５２）の好ましい組合せは、特に（ＣｎＨ２ｎ＋１およびＣｍＨ２ｍ＋１）である。
【００６８】
式Ｖ−２ｅの化合物は、式Ｖ−２ｅ−１：
【化１２２】
2019206694.tif 000136
［式中、
Ｒ５１は、上記で示される意味を有し、好ましくはＣｎＨ２ｎ＋１またはＣＨ２＝ＣＨ−（ＣＨ２）ｚを表し、
Ｒ５２は、上記で示される意味を有し、好ましくはＣｍＨ２ｍ＋１またはＯ−ＣｍＨ２ｍ＋１または（ＣＨ２）ｚ−ＣＨ＝ＣＨ２を表し、ここで、
ｎおよびｍは、互いに独立して、０〜１５の範囲、好ましくは１〜７の範囲、特に好ましくは１〜５の整数を表し、
ｚは、０、１、２、３または４、好ましくは０または２である］の化合物である。
【００６９】
この場合の（Ｒ５１およびＲ５２）の好ましい組合せは、特に（ＣｎＨ２ｎ＋１およびＯ−ＣｍＨ２ｍ＋１）である。
【００７０】
式Ｖ−２ｆの化合物は、式Ｖ−２ｆ−１：
【化１２３】
2019206694.tif 000137
［式中、
Ｒ５１は、上記で示される意味を有し、好ましくはＣｎＨ２ｎ＋１またはＣＨ２＝ＣＨ−（ＣＨ２）ｚを表し、
Ｒ５２は、上記で示される意味を有し、好ましくはＣｍＨ２ｍ＋１またはＯ−ＣｍＨ２ｍ＋１または（ＣＨ２）ｚ−ＣＨ＝ＣＨ２を表し、ここで、
ｎおよびｍは、互いに独立して、０〜１５の範囲、好ましくは１〜７の範囲、特に好ましくは１〜５の整数を表し、
ｚは、０、１、２、３または４、好ましくは０または２である］の化合物である。
【００７１】
この場合の（Ｒ５１およびＲ５２）の好ましい組合せは、特に（ＣｎＨ２ｎ＋１およびＣｍＨ２ｍ＋１）ならびに（ＣｎＨ２ｎ＋１およびＯ−ＣｍＨ２ｍ＋１）、特に好ましくは（ＣｎＨ２ｎ＋１およびＣｍＨ２ｍ＋１）である。
【００７２】
式Ｖ−２ｇの化合物は、式Ｖ−２ｇ−１：
【化１２４】
2019206694.tif 000138
［式中、
Ｒ５１は、上記で示される意味を有し、好ましくはＣｎＨ２ｎ＋１またはＣＨ２＝ＣＨ−（ＣＨ２）ｚを表し、
Ｒ５２は、上記で示される意味を有し、好ましくはＣｍＨ２ｍ＋１またはＯ−ＣｍＨ２ｍ＋１または（ＣＨ２）ｚ−ＣＨ＝ＣＨ２を表し、ここで、
ｎおよびｍは、互いに独立して、０〜１５の範囲、好ましくは１〜７の範囲、特に好ましくは１〜５の整数を表し、
ｚは、０、１、２、３または４、好ましくは０または２である］の化合物である。
【００７３】
この場合の（Ｒ５１およびＲ５２）の好ましい組合せは、特に（ＣｎＨ２ｎ＋１およびＣｍＨ２ｍ＋１）ならびに（ＣｎＨ２ｎ＋１およびＯ−ＣｍＨ２ｍ＋１）、特に好ましくは（ＣｎＨ２ｎ＋１およびＯ−ＣｍＨ２ｍ＋１）である。
【００７４】
式ＶＩの化合物は、好ましくは、式ＶＩ−１〜ＶＩ−５：
【化１２５−１】
2019206694.tif 000139
【化１２５−２】
2019206694.tif 000140
［式中、
Ｚ６１及びＺ６２は、−Ｃ≡Ｃ−、トランス−ＣＨ＝ＣＨ−またはトランス−ＣＦ＝ＣＦ−、好ましくは−Ｃ≡Ｃ−またはトランス−ＣＨ＝ＣＨ−を表し、他の存在する基およびパラメーターは、上記で式ＶＩの箇所において示される意味を有し、好ましくは、
Ｒ６１及びＲ６２は、互いに独立して、Ｈ、１〜７個のＣ原子を有する非フッ素化アルキルもしくはアルコキシ、または２〜７個のＣ原子を有する非フッ素化アルケニルを表し、
Ｘ６２は、Ｆ、Ｃｌ、−ＯＣＦ３または−ＣＮを表す］の化合物の群から選択される。
【００７５】
式ＶＩ−１の化合物は、好ましくは、式ＶＩ−１ａおよびＶＩ−１ｂの化合物の群、より好ましくは式ＶＩ−１ａの化合物の群：
【化１２６−１】
2019206694.tif 000141
【化１２６−２】
2019206694.tif 000142
［式中、
Ｒ６１は、上記で示される意味を有し、好ましくはＣｎＨ２ｎ＋１またはＣＨ２＝ＣＨ−（ＣＨ２）ｚを表し、
Ｒ６２は、上記で示される意味を有し、好ましくはＣｍＨ２ｍ＋１またはＯ−ＣｍＨ２ｍ＋１または（ＣＨ２）ｚ−ＣＨ＝ＣＨ２を表し、ここで、
ｎおよびｍは、互いに独立して、０〜１５の範囲、好ましくは１〜７の範囲、特に好ましくは１〜５の整数を表し、
ｚは、０、１、２、３または４、好ましくは０または２である］から選択される。
【００７６】
この場合の（Ｒ６１およびＲ６２）の好ましい組合せは、特に（ＣｎＨ２ｎ＋１およびＣｍＨ２ｍ＋１）ならびに（ＣｎＨ２ｎ＋１およびＯ−ＣｍＨ２ｍ＋１）であり、式ＶＩ−ａの場合、特に好ましくは（ＣｎＨ２ｎ＋１およびＣｍＨ２ｍ＋１）であり、式ＶＩ−１ｂの場合、特に好ましくは（ＣｎＨ２ｎ＋１およびＯ−ＣｍＨ２ｍ＋１）である。
【００７７】
式ＶＩ−３の化合物は、好ましくは、式ＶＩ−３ａ〜ＶＩ−３ｅ：
【化１２７−１】
2019206694.tif 000143
【化１２７−２】
2019206694.tif 000144
［式中、パラメーターは、上記で式ＶＩ−３の箇所において示される意味を有し、好ましくは、
Ｒ６１は、上記で示される意味を有し、好ましくはＣｎＨ２ｎ＋１を表し、
ｎは、０〜７の範囲、好ましくは１〜５の範囲の整数を表し、
Ｘ６２は、−Ｆ、−Ｃｌ、−ＯＣＦ３、または−ＣＮを表す］の化合物から選択される。
【００７８】
式ＶＩ−４の化合物は、好ましくは、式ＶＩ−４ａ〜ＶＩ−４ｅ：
【化１２８】
2019206694.tif 000145
［式中、パラメーターは、上記で式ＶＩ−４の箇所において示される意味を有し、好ましくは、
Ｒ６１は、上記で示される意味を有し、好ましくはＣｎＨ２ｎ＋１を表し、
ｎは、０〜７の範囲、好ましくは１〜５の範囲の整数を表し、
Ｘ６２は、Ｆ、Ｃｌ、ＯＣＦ３、または−ＣＮを表す］の化合物から選択される。
【００７９】
式ＶＩ−５の化合物は、好ましくは、式ＶＩ−５ｂ：
【化１２９】
2019206694.tif 000146
［式中、パラメーターは、上記で式ＶＩ−５の箇所において示される意味を有し、好ましくは、
Ｒ６１は、上記で示される意味を有し、好ましくはＣｎＨ２ｎ＋１を表し、
ｎは、０〜７の範囲、好ましくは１〜５の範囲の整数を表し、
Ｘ６２は、−Ｆ、−Ｃｌ、−ＯＣＦ３、または−ＣＮ、特に好ましくは−ＯＣＦ３を表す］の化合物から選択される。
【００８０】
式ＶＩＩの化合物は、好ましくは、式ＶＩＩ−１〜ＶＩＩ−６：
【化１３０】
2019206694.tif 000147
［ここで、式ＶＩＩ−５の化合物は、式ＶＩＩ−６の化合物から除外され、
式中、パラメーターは、式ＶＩＩについて上記で示されるそれぞれの意味を有し、
Ｙ７１、Ｙ７２、Ｙ７３は、互いに独立して、ＨまたはＦを表し、
好ましくは、
Ｒ７１は、それぞれ１〜７個のＣ原子を有する非フッ素化アルキルもしくはアルコキシ、または２〜７個のＣ原子を有する非フッ素化アルケニルを表し、
Ｒ７２は、それぞれ１〜７個のＣ原子を有する非フッ素化アルキルもしくはアルコキシ、または２〜７個のＣ原子を有する非フッ素化アルケニルを表し、
Ｘ７２は、Ｆ、Ｃｌ；ＮＣＳまたは−ＯＣＦ３、好ましくはＦまたはＮＣＳを表し、
特に好ましくは、
Ｒ７１は、上記で示される意味を有し、好ましくはＣｎＨ２ｎ＋１またはＣＨ２＝ＣＨ−（ＣＨ２）ｚを表し、
Ｒ７２は、上記で示される意味を有し、好ましくはＣｍＨ２ｍ＋１またはＯ−ＣｍＨ２ｍ＋１または（ＣＨ２）ｚ−ＣＨ＝ＣＨ２を表し、ここで、
ｎおよびｍは、互いに独立して、１〜１５の範囲、好ましくは３〜７の範囲、特に好ましくは３〜５の整数を表し、
ｚは、０、１、２、３または４、好ましくは０または２である］の化合物の群から選択される。
【００８１】
式ＶＩＩ−１の化合物は、好ましくは、式ＶＩＩ−１ａ〜ＶＩＩ−１ｄ：
【化１３１】
2019206694.tif 000148
［式中、Ｘ７２は、式ＶＩＩ−２について上記で示される意味を有し、
Ｒ７１は、上記で示される意味を有し、好ましくはＣｎＨ２ｎ＋１を表し、ここで、
ｎは、１〜７、好ましくは２〜６、特に好ましくは２、３または５を表し、
ｚは、０、１、２、３または４、好ましくは０または２を表し、
Ｘ７２は、好ましくはＦを表す］の化合物の群から選択される。
【００８２】
式ＶＩＩ−２の化合物は、好ましくは、式ＶＩＩ−２ａおよびＶＩＩ−２ｂの化合物の群、特に好ましくは式ＶＩＩ−２ａの化合物の群：
【化１３２】
2019206694.tif 000149
［式中、
Ｒ７１は、上記で示される意味を有し、好ましくはＣｎＨ２ｎ＋１またはＣＨ２＝ＣＨ−（ＣＨ２）ｚを表し、
Ｒ７２は、上記で示される意味を有し、好ましくはＣｍＨ２ｍ＋１またはＯ−ＣｍＨ２ｍ＋１または（ＣＨ２）ｚ−ＣＨ＝ＣＨ２を表し、ここで、
ｎおよびｍは、互いに独立して、０〜１５の範囲、好ましくは１〜７の範囲、特に好ましくは１〜５の整数を表し、
ｚは、０、１、２、３または４、好ましくは０または２である］から選択される。
【００８３】
この場合の（Ｒ７１およびＲ７２）の好ましい組合せは、特に（ＣｎＨ２ｎ＋１およびＣｍＨ２ｍ＋１）ならびに（ＣｎＨ２ｎ＋１およびＯ−ＣｍＨ２ｍ＋１）、特に好ましくは（ＣｎＨ２ｎ＋１およびＣｍＨ２ｍ＋１）である。
【００８４】
式ＶＩＩ−３の化合物は、好ましくは、式ＶＩＩ−３ａの化合物：
【化１３３】
2019206694.tif 000150
［式中、
Ｒ７１は、上記で示される意味を有し、好ましくはＣｎＨ２ｎ＋１またはＣＨ２＝ＣＨ−（ＣＨ２）ｚを表し、
Ｒ７２は、上記で示される意味を有し、好ましくはＣｍＨ２ｍ＋１またはＯ−ＣｍＨ２ｍ＋１または（ＣＨ２）ｚ−ＣＨ＝ＣＨ２を表し、ここで、
ｎおよびｍは、互いに独立して、０〜１５の範囲、好ましくは１〜７の範囲、特に好ましくは１〜５の整数を表し、
ｚは、０、１、２、３または４、好ましくは０または２である］である。
【００８５】
この場合の（Ｒ７１およびＲ７２）の好ましい組合せは、特に（ＣｎＨ２ｎ＋１およびＣｍＨ２ｍ＋１）ならびに（ＣｎＨ２ｎ＋１およびＯ−ＣｍＨ２ｍ＋１）、特に好ましくは（ＣｎＨ２ｎ＋１およびＣｍＨ２ｍ＋１）である。
【００８６】
式ＶＩＩ−４の化合物は、好ましくは、式ＶＩＩ−４ａの化合物：
【化１３４】
2019206694.tif 000151
［式中、
Ｒ７１は、上記で示される意味を有し、好ましくはＣｎＨ２ｎ＋１またはＣＨ２＝ＣＨ−（ＣＨ２）ｚを表し、
Ｒ７２は、上記で示される意味を有し、好ましくはＣｍＨ２ｍ＋１またはＯ−ＣｍＨ２ｍ＋１または（ＣＨ２）ｚ−ＣＨ＝ＣＨ２を表し、ここで、
ｎおよびｍは、互いに独立して、０〜１５の範囲、好ましくは１〜７の範囲、特に好ましくは１〜５の整数を表し、
ｚは、０、１、２、３または４、好ましくは０または２である］である。
【００８７】
この場合の（Ｒ７１およびＲ７２）の好ましい組合せは、特に（ＣｎＨ２ｎ＋１およびＣｍＨ２ｍ＋１）ならびに（ＣｎＨ２ｎ＋１およびＯ−ＣｍＨ２ｍ＋１）、特に好ましくは（ＣｎＨ２ｎ＋１およびＣｍＨ２ｍ＋１）である。
【００８８】
式ＶＩＩ−５の化合物は、好ましくは、式ＶＩＩ−５ａおよびＶＩＩ−５ｂの化合物の群、より好ましくは式ＶＩＩ−５ａの化合物の群：
【化１３５】
2019206694.tif 000152
［式中、
Ｒ７１は、上記で示される意味を有し、好ましくはＣｎＨ２ｎ＋１またはＣＨ２＝ＣＨ−（ＣＨ２）ｚを表し、
Ｒ７２は、上記で示される意味を有し、好ましくはＣｍＨ２ｍ＋１またはＯ−ＣｍＨ２ｍ＋１または（ＣＨ２）ｚ−ＣＨ＝ＣＨ２を表し、ここで、
ｎおよびｍは、互いに独立して、０〜１５の範囲、好ましくは１〜７の範囲、特に好ましくは１〜５の整数を表し、
ｚは、０、１、２、３または４、好ましくは０または２である］から選択される。
【００８９】
この場合の（Ｒ７１およびＲ７２）の好ましい組合せは、特に（ＣｎＨ２ｎ＋１およびＣｍＨ２ｍ＋１）ならびに（ＣｎＨ２ｎ＋１およびＯ−ＣｍＨ２ｍ＋１）、特に好ましくは（ＣｎＨ２ｎ＋１およびＣｍＨ２ｍ＋１）である。
【００９０】
式ＶＩＩ−６の化合物は、好ましくは、式ＶＩＩ−６ａおよびＶＩＩ−６ｂ：
【化１３６】
2019206694.tif 000153
［式中、
Ｒ７１は、上記で示される意味を有し、好ましくはＣｎＨ２ｎ＋１またはＣＨ２＝ＣＨ−（ＣＨ２）ｚを表し、
Ｒ７２は、上記で示される意味を有し、好ましくはＣｍＨ２ｍ＋１またはＯ−ＣｍＨ２ｍ＋１または（ＣＨ２）ｚ−ＣＨ＝ＣＨ２を表し、ここで、
ｎおよびｍは、互いに独立して、０〜１５の範囲、好ましくは１〜７の範囲、特に好ましくは１〜５の整数を表し、
ｚは、０、１、２、３または４、好ましくは０または２である］の化合物の群から選択される。
【００９１】
この場合の（Ｒ７１およびＲ７２）の好ましい組合せは、特に（ＣｎＨ２ｎ＋１およびＣｍＨ２ｍ＋１）ならびに（ＣｎＨ２ｎ＋１およびＯ−ＣｍＨ２ｍ＋１）、特に好ましくは（ＣｎＨ２ｎ＋１およびＣｍＨ２ｍ＋１）である。
【００９２】
式ＶＩＩ−７の化合物は、好ましくは、式ＶＩＩ−７ａおよびＶＩＩ−７ｂ：
【化１３７】
2019206694.tif 000154
［式中、
Ｒ７１は、上記で示される意味を有し、好ましくはＣｎＨ２ｎ＋１またはＣＨ２＝ＣＨ−（ＣＨ２）ｚを表し、
Ｘ７２は、Ｆ、−ＯＣＦ３または−ＮＣＳを表し、
ｎは、０〜１５の範囲、好ましくは１〜７の範囲、特に好ましくは１〜５の整数を表し、
ｚは、０、１、２、３または４、好ましくは０または２である］の化合物の群から選択される。
【００９３】
式ＶＩＩＩの化合物は、好ましくは、式ＶＩＩＩ−１〜ＶＩＩＩ−３の化合物：
【化１３８】
2019206694.tif 000155
［式中、
Ｙ８１およびＹ８２のうちの一方はＨを表し、他方はＨまたはＦを表し、
Ｒ８１は、上記で示される意味を有し、好ましくはＣｎＨ２ｎ＋１またはＣＨ２＝ＣＨ−（ＣＨ２）ｚを表し、
Ｒ８２は、上記で示される意味を有し、好ましくはＣｍＨ２ｍ＋１またはＯ−ＣｍＨ２ｍ＋１または（ＣＨ２）ｚ−ＣＨ＝ＣＨ２を表し、ここで、
ｎおよびｍは、互いに独立して、１〜１５の範囲、好ましくは３〜７の範囲、特に好ましくは３〜５の整数を表し、
ｚは、０、１、２、３または４、好ましくは０または２である］の群から選択され、より好ましくは、式ＶＩＩＩのこれらの化合物は、大部分がそれらからなり、さらにより好ましくは実質的にそれらからなり、特に非常に好ましくは完全にそれらからなる。
【００９４】
この場合の（Ｒ８１およびＲ８２）の好ましい組合せは、特に（ＣｎＨ２ｎ＋１およびＣｍＨ２ｍ＋１）ならびに（ＣｎＨ２ｎ＋１およびＯ−ＣｍＨ２ｍ＋１）、特に好ましくは（ＣｎＨ２ｎ＋１およびＣｍＨ２ｍ＋１）である。
【００９５】
式ＶＩＩＩ−１の化合物は、好ましくは、式ＶＩＩＩ−１ａおよびＶＩＩＩ−１ｃ：
【化１３９−１】
2019206694.tif 000156
【化１３９−２】
2019206694.tif 000157
［式中、
Ｒ８１は、上記で示される意味を有し、好ましくはＣｎＨ２ｎ＋１またはＣＨ２＝ＣＨ−（ＣＨ２）ｚを表し、
Ｒ８２は、上記で示される意味を有し、好ましくはＣｍＨ２ｍ＋１またはＯ−ＣｍＨ２ｍ＋１または（ＣＨ２）ｚ−ＣＨ＝ＣＨ２を表し、ここで、
ｎおよびｍは、互いに独立して、０〜１５の範囲、好ましくは１〜７の範囲、特に好ましくは１〜５の整数を表し、
ｚは、０、１、２、３または４、好ましくは０または２である］の化合物の群から選択される。
【００９６】
この場合の（Ｒ８１およびＲ８２）の好ましい組合せは、特に（ＣｎＨ２ｎ＋１およびＣｍＨ２ｍ＋１）ならびに（ＣｎＨ２ｎ＋１およびＯ−ＣｍＨ２ｍ＋１）、特に好ましくは（ＣｎＨ２ｎ＋１およびＣｍＨ２ｍ＋１）である。
【００９７】
式ＶＩＩＩ−２の化合物は、好ましくは、式ＶＩＩＩ−２ａ：
【化１４０】
2019206694.tif 000158
［式中、
Ｒ８１は、上記で示される意味を有し、好ましくはＣｎＨ２ｎ＋１またはＣＨ２＝ＣＨ−（ＣＨ２）ｚを表し、
Ｒ８２は、上記で示される意味を有し、好ましくはＣｍＨ２ｍ＋１またはＯ−ＣｍＨ２ｍ＋１または（ＣＨ２）ｚ−ＣＨ＝ＣＨ２を表し、ここで、
ｎおよびｍは、互いに独立して、０〜１５の範囲、好ましくは１〜７の範囲、特に好ましくは１〜５の整数を表し、
ｚは、０、１、２、３または４、好ましくは０または２である］の化合物である。
【００９８】
この場合の（Ｒ８１およびＲ８２）の好ましい組合せは、特に（ＣｎＨ２ｎ＋１およびＣｍＨ２ｍ＋１）、（ＣｎＨ２ｎ＋１およびＯ−ＣｍＨ２ｍ＋１）ならびに（ＣＨ２＝ＣＨ−（ＣＨ２）ｚおよびＣｍＨ２ｍ＋１）、特に好ましくは（ＣｎＨ２ｎ＋１およびＣｍＨ２ｍ＋１）である。
【００９９】
式ＶＩＩＩ−３の化合物は、好ましくは、式ＶＩＩＩ−３ａ：
【化１４１】
2019206694.tif 000159
［式中、
Ｒ８１は、上記で示される意味を有し、好ましくはＣｎＨ２ｎ＋１またはＣＨ２＝ＣＨ−（ＣＨ２）ｚを表し、
Ｒ８２は、上記で示される意味を有し、好ましくはＣｍＨ２ｍ＋１またはＯ−ＣｍＨ２ｍ＋１または（ＣＨ２）ｚ−ＣＨ＝ＣＨ２を表し、ここで、
ｎおよびｍは、互いに独立して、０〜１５の範囲、好ましくは１〜７の範囲、特に好ましくは１〜５の整数を表し、
ｚは、０、１、２、３または４、好ましくは０または２である］の化合物である。
【０１００】
この場合の（Ｒ８１およびＲ８２）の好ましい組合せは、特に（ＣｎＨ２ｎ＋１およびＣｍＨ２ｍ＋１）ならびに（ＣｎＨ２ｎ＋１およびＯ−ＣｍＨ２ｍ＋１）である。
【０１０１】
式ＩＸの化合物は、好ましくは、式ＩＸ−１〜ＩＸ−３：
【化１４２】
2019206694.tif 000160
［式中、パラメーターは、上記で式ＩＸの箇所において示されるそれぞれの意味を有し、好ましくは、
【化１４３】
2019206694.tif 000161
のうちの１つは、
【化１４４】
2019206694.tif 000162
を表し、
Ｒ９１は、上記で示される意味を有し、好ましくはＣｎＨ２ｎ＋１またはＣＨ２＝ＣＨ−（ＣＨ２）ｚを表し、
Ｒ９２は、上記で示される意味を有し、好ましくはＣｍＨ２ｍ＋１またはＯ−ＣｍＨ２ｍ＋１または（ＣＨ２）ｚ−ＣＨ＝ＣＨ２を表し、ここで、
ｎおよびｍは、互いに独立して、１〜１５の範囲、好ましくは３〜７の範囲、特に好ましくは３〜５の整数を表し、
ｚは、０、１、２、３または４、好ましくは０または２を表す］の化合物の群から選択される。
【０１０２】
この場合の（Ｒ９１およびＲ９２）の好ましい組合せは、特に（ＣｎＨ２ｎ＋１およびＣｍＨ２ｍ＋１）ならびに（ＣｎＨ２ｎ＋１およびＯ−ＣｍＨ２ｍ＋１）である。
【０１０３】
式ＩＸ−１の化合物は、好ましくは、式ＩＸ−１ａ〜ＩＸ−１ｅ：
【化１４５−１】
2019206694.tif 000163
【化１４５−２】
2019206694.tif 000164
［式中、パラメーターは、上記で示される意味を有し、好ましくは、
Ｒ９１は、上記で示される意味を有し、好ましくはＣｎＨ２ｎ＋１を表し、
ｎは、０〜１５の範囲、好ましくは１〜７の範囲、特に好ましくは１〜５の整数を表し、
Ｘ９２は、好ましくはＦまたはＣｌを表す］の化合物の群から選択される。
【０１０４】
式ＩＸ−２ａの化合物は、好ましくは、式ＩＸ−２ａおよびＩＸ−２ｂ：
【化１４６】
2019206694.tif 000165
［式中、
Ｒ９１は、上記で示される意味を有し、好ましくはＣｎＨ２ｎ＋１またはＣＨ２＝ＣＨ−（ＣＨ２）ｚを表し、
Ｒ９２は、上記で示される意味を有し、好ましくはＣｍＨ２ｍ＋１またはＯ−ＣｍＨ２ｍ＋１または（ＣＨ２）ｚ−ＣＨ＝ＣＨ２を表し、ここで、
ｎおよびｍは、互いに独立して、０〜１５の範囲、好ましくは１〜７の範囲、特に好ましくは１〜５の整数を表し、
ｚは、０、１、２、３または４、好ましくは０または２を表す］の化合物の群から選択される。
【０１０５】
この場合の（Ｒ９１およびＲ９２）の好ましい組合せは、特に（ＣｎＨ２ｎ＋１およびＣｍＨ２ｍ＋１）である。
【０１０６】
式ＩＸ−３の化合物は、好ましくは、式ＩＸ−３ａおよびＩＸ−３ｂ：
【化１４７−１】
2019206694.tif 000166
【化１４７−２】
2019206694.tif 000167
［式中、
Ｒ９１は、上記で示される意味を有し、好ましくはＣｎＨ２ｎ＋１またはＣＨ２＝ＣＨ−（ＣＨ２）ｚを表し、
Ｒ９２は、上記で示される意味を有し、好ましくはＣｍＨ２ｍ＋１またはＯ−ＣｍＨ２ｍ＋１または（ＣＨ２）ｚ−ＣＨ＝ＣＨ２を表し、ここで、
ｎおよびｍは、互いに独立して、０〜１５の範囲、好ましくは１〜７の範囲、特に好ましくは１〜５の整数を表し、
ｚは、０、１、２、３または４、好ましくは０または２を表す］の化合物の群から選択される。
【０１０７】
この場合の（Ｒ９１およびＲ９２）の好ましい組合せは、特に（ＣｎＨ２ｎ＋１およびＣｍＨ２ｍ＋１）ならびに（ＣｎＨ２ｎ＋１およびＯ−ＣｍＨ２ｍ＋１）、特に好ましくは（ＣｎＨ２ｎ＋１およびＯ−ＣｍＨ２ｍ＋１）である。
【０１０８】
本発明の好ましい実施形態では、媒体は、式Ｘ
【化１４８】
2019206694.tif 000168
［式中、
Ｒ１０１は、Ｈ、１〜１５個、好ましくは３〜１０個のＣ原子を有するアルキルもしくはアルコキシ、または２〜１５個、３〜１０個のＣ原子を有する非フッ素化アルケニルオキシもしくは非フッ素化アルコキシアルキル、好ましくはアルキルまたは非フッ素化アルケニルを表し、
ＲＬは、各場合において、同一または異なって、Ｈまたは１〜６個のＣ原子を有するアルキル、好ましくはＨ、メチルまたはエチル、特に好ましくはＨを表し、
Ｘ１０１は、Ｈ、Ｆ、Ｃｌ、−ＣＮ、ＳＦ５、ＮＣＳ、１〜７個のＣ原子を有するフッ素化アルキルもしくはフッ素化アルコキシ、または２〜７個のＣ原子を有するフッ素化アルケニル、フッ素化アルケニルオキシもしくはフッ素化アルコキシアルキル、好ましくはフッ素化アルコキシ、フッ素化アルケニルオキシ、Ｆ、ＣｌまたはＮＣＳ、特に好ましくはＮＣＳを表し、
Ｙ１０１は、メチル、エチルまたはＣｌを表し、
Ｙ１０２は、Ｈ、メチル、エチル、ＦまたはＣｌ、好ましくはＨまたはＦを表し、
Ｚ１０１、Ｚ１０２は、同一または異なって、単結合、−ＣＨ＝ＣＨ−、−ＣＦ＝ＣＦ−または−Ｃ≡Ｃ−を表し、
【化１４９】
2019206694.tif 000169
は、互いに独立して、
【化１５０−１】
2019206694.tif 000170
【化１５０−２】
2019206694.tif 000171
、好ましくは、
【化１５１】
2019206694.tif 000172
を表し、ここで、
【化１５２】
2019206694.tif 000173
は、あるいは
【化１５３】
2019206694.tif 000174
を表し、
ｎは、０または１である］の１種以上の化合物を含む。
【０１０９】
好ましくは、式Ｘの化合物は、下位式Ｘ−１およびＸ−２
【化１５４】
2019206694.tif 000175
［式中、存在する基およびパラメーターは、Ｘについて示される意味を有する］から選択される。
【０１１０】
特に好ましくは、本発明による媒体は、式Ｘ−１−１〜Ｘ−１−９
【化１５５】
2019206694.tif 000176
［ここで、Ｒ１０１は、上記で示される意味を有し、好ましくは１〜７個のＣ原子を有するアルキルを表す］の化合物の群から選択される１種以上の化合物を含む。
【０１１１】
本発明による媒体は、１種以上のキラルドーパントを含む。好ましくは、これらのキラルドーパントは、１μｍ−１〜１５０μｍ−１の範囲、好ましくは１０μｍ−１〜１００μｍ−１の範囲のらせん誘起力（ＨＴＰ）の絶対値を有する。媒体が２種以上のキラルドーパントを含む場合、これらは、それらのＨＴＰ値の反対の符号を有し得る。この条件は、それぞれの化合物のキラリティーをある程度補償することを可能にし、ひいてはデバイスにおいて得られる媒体の様々な温度依存特性を補償するために使用することができるので、いくつかの特定の実施形態にとって好ましい。しかしながら、一般的に、本発明による媒体中に存在するキラル化合物の大部分、好ましくはすべてが、それらのＨＴＰ値の同じ符号を有していることが好ましい。
【０１１２】
好ましくは、本出願による媒体中に存在するキラルドーパントはメソゲン性化合物であり、最も好ましくは、それらは単独でメソ相を示す。
【０１１３】
本発明の好ましい実施形態では、媒体は、すべてＨＴＰの同じ算術符号を有する２種以上のキラル化合物を含む。
【０１１４】
個々の化合物のＨＴＰの温度依存性は高くても低くてもよい。媒体のピッチの温度依存性は、ＨＴＰの異なる温度依存性を有する化合物を対応する比率で混合することによって補償することができる。
【０１１５】
光学活性成分については、例えば、コレステリルノナノエート、Ｒ−およびＳ−８１１、Ｒ−およびＳ−１０１１、Ｒ−およびＳ−２０１１、Ｒ−およびＳ−３０１１、Ｒ−およびＳ−４０１１、またはＣＢ１５（すべてＭｅｒｃｋ  ＫＧａＡ、ダルムシュタット在）などの、いくつかは市販されている多数のキラルドーパントが当業者に利用可能である。
【０１１６】
特に適切なドーパントは、１個以上のキラル基および１個以上のメソゲン基、またはキラル基と共にメソゲン基を形成する１個以上の芳香族もしくは脂環式基を含む化合物である。
【０１１７】
適切なキラル基は、例えば、キラル分岐状炭化水素基、キラルエタンジオール、ビナフトールまたはジオキソラン、さらに糖誘導体、糖アルコール、糖酸、乳酸、キラル置換グリコール、ステロイド誘導体、テルペン誘導体、アミノ酸または数個、好ましくは１〜５個のアミノ酸の配列からなる群から選択される一価または多価のキラル基である。
【０１１８】
好ましいキラル基は、糖誘導体、例えばグルコース、マンノース、ガラクトース、フルクトース、アラビノースおよびデキストロース；糖アルコール、例えばソルビトール、マンニトール、イジトール、ガラクチトールまたはそれらのアンヒドロ誘導体、特に、ジアンヒドロヘキシトール、例えばジアンヒドロソルビド（１，４：３，６−ジアンヒドロ−Ｄ−ソルビド、イソソルビド）、ジアンヒドロマンニトール（イソソルビトール）またはジアンヒドロイジトール（イソイジトール）など；糖酸、例えばグルコン酸、グロン酸およびケトグロン酸など；キラル置換グリコール基、例えば１個以上のＣＨ２基がアルキルまたはアルコキシで置換されているモノ−もしくはオリゴエチレンまたはプロピレングリコールなど；アミノ酸、例えばアラニン、バリン、フェニルグリシンもしくはフェニルアラニン、またはこれらのアミノ酸の１〜５個の配列；ステロイド誘導体、例えばコレステリルまたはコール酸基など；テルペン誘導体、例えばメンチル、ネオメンチル、カンフェイル、ピネイル、テルピネイル、イソロンギホリル、フェンチル、カレイル、ミルテニル、ノピル、ゲラニル、リナロイル、ネリル、シトロネリルまたはジヒドロシトロネリルである。
【０１１９】
本発明による媒体は、好ましくは、既知のキラルドーパントの群から選択されるキラルドーパントを含む。適切なキラル基およびメソゲン性キラル化合物は、例えば、独国特許発明第３４２５５０３号明細書(DE 34 25 503)、独国特許発明第３５３４７７７号明細書(DE 35 34 777)、独国特許発明第３５３４７７８号明細書(DE 35 34 778)、独国特許発明第３５３４７７９号明細書(DE 35 34 779)および独国特許発明第３５３４７８０号明細書(DE 35 34 780)、独国特許発明第４３４２２８０号明細書(DE 43 42 280)、欧州特許出願公開第０１０３８９４１号明細書(EP 01 038 941)および独国特許出願公開第１９５４１８２０号明細書(DE 195 41 820)に記載されている。例はまた、下記の表Ｆに列挙される化合物である。
【０１２０】
本発明に従って好ましくは使用されるキラル化合物は、下記に示される式からなる群から選択される。
【０１２１】
特に好ましいのは、以下の式Ａ−Ｉ〜Ａ−ＩＩＩおよびＡ−Ｃｈ：
【化１５６−１】
2019206694.tif 000177
【化１５６−２】
2019206694.tif 000178
［式中、
Ｒａ１１、Ｒａ１２およびＲｂ１２は、互いに独立して、１〜１５個のＣ原子を有するアルキルを表し、ここでさらに、１個以上の隣接していないＣＨ２基は、Ｏおよび／またはＳ原子が互いに直接結合しないように、互いに独立して、−Ｃ（Ｒｚ）＝Ｃ（Ｒｚ）−、−Ｃ≡Ｃ−、−Ｏ−、−Ｓ−、−ＣＯ−、−ＣＯ−Ｏ−、−Ｏ−ＣＯ−または−Ｏ−ＣＯ−Ｏ−で置き換えられていてもよく、ここでさらに、１個以上のＨ原子は、Ｆ、Ｃｌ、Ｂｒ、ＩまたはＣＮで置き換えられていてもよく、
好ましくはアルキル、より好ましくはｎ−アルキルを表し、ただし、Ｒａ１２はＲｂ１２とは異なり、
Ｒａ２１およびＲａ２２は、互いに独立して、１〜１５個のＣ原子を有するアルキルを表し、ここでさらに、１個以上の隣接していないＣＨ２基は、Ｏおよび／またはＳ原子が互いに直接結合しないように、互いに独立して、−Ｃ（Ｒｚ）＝Ｃ（Ｒｚ）−、−Ｃ≡Ｃ−、−Ｏ−、−Ｓ−、−ＣＯ−、−ＣＯ−Ｏ−、−Ｏ−ＣＯ−または−Ｏ−ＣＯ−Ｏ−で置き換えられていてもよく、ここでさらに、１個以上のＨ原子は、Ｆ、Ｃｌ、Ｂｒ、ＩまたはＣＮで置き換えられていてもよく、
好ましくは両方ともアルキル、より好ましくはｎ−アルキルを表し、
Ｒａ３１、Ｒａ３２およびＲｂ３２は、互いに独立して、１〜１５個のＣ原子を有する直鎖状もしくは分岐状のアルキルを表し、ここでさらに、１個以上の隣接していないＣＨ２基は、Ｏおよび／またはＳ原子が互いに直接結合しないように、互いに独立して、−Ｃ（Ｒｚ）＝Ｃ（Ｒｚ）−、−Ｃ≡Ｃ−、−Ｏ−、−Ｓ−、−ＣＯ−、−ＣＯ−Ｏ−、−Ｏ−ＣＯ−または−Ｏ−ＣＯ−Ｏ−で置き換えられていてもよく、ここでさらに、１個以上のＨ原子は、Ｆ、Ｃｌ、Ｂｒ、ＩまたはＣＮで置き換えられていてもよく、
好ましくはアルキル、より好ましくはｎ−アルキルを表し、ただし、Ｒａ３２はＲｂ３２とは異なり、
Ｒｚは、Ｈ、ＣＨ３、Ｆ、Ｃｌ、またはＣＮ、好ましくはＨまたはＦを表し、
Ｒ８は、上記で示されるＲａ１１の意味の１つ、好ましくは１〜１５個のＣ原子を有するアルキル、より好ましくはｎ−アルキルを有し、
Ｚ８は、−Ｃ（Ｏ）Ｏ−、−ＣＨ２Ｏ−、−ＣＦ２Ｏ−または単結合、好ましくは−Ｃ（Ｏ）Ｏ−を表し、
Ａ１１は、下記のＡ１２として定義されるか、あるいは
【化１５７】
2019206694.tif 000179
を表し、
Ａ１２は、
【化１５８】
2019206694.tif 000180
、好ましくは、
【化１５９】
2019206694.tif 000181
［式中、ｒは、０、１、２、３、または４であり；
Ｌ１２は、各場合において、互いに独立して、ハロゲン、ＣＮ、または１２個までのＣ原子を有するアルキル、アルケニル、アルコキシもしくはアルケニルオキシを表し、ここで、１個以上のＨ原子は、場合によりハロゲン、好ましくはメチル、エチル、ＣｌまたはＦ、特に好ましくはＦで置き換えられている］を表し、
Ａ２１は、
【化１６０】
2019206694.tif 000182
を表し、
Ａ２２は、Ａ１２について示される意味を有し、
Ａ３１は、Ａ１１について示される意味を有するか、あるいは
【化１６１】
2019206694.tif 000183
を表し、
Ａ３２は、Ａ１２について示される意味を有し、
ｎ２は、各場合において、同一または異なって、０、１または２であり、
ｎ３は、１、２または３である］の化合物からなる群から選択されるキラルドーパントである。
【０１２２】
特に好ましいのは、以下の式：
【化１６２−１】
2019206694.tif 000184
【化１６２−２】
2019206694.tif 000185
［式中、
ｍは、各場合において、同一または異なって、１〜９の整数であり、
ｎは、各場合において、同一または異なって、２〜９の整数である］の化合物からなる群から選択されるドーパントである。
【０１２３】
式Ａの特に好ましい化合物は、式Ａ−ＩＩＩの化合物である。
【０１２４】
更なる好ましいドーパントは、以下の式Ａ−ＩＶ：
【化１６３】
2019206694.tif 000186
［式中、
基
【化１６４】
2019206694.tif 000187
は、
【化１６５】
2019206694.tif 000188
、好ましくはジアンヒドロソルビトールである］のイソソルビド、イソマンニトールまたはイソイジトールの誘導体、およびキラルエタンジオール誘導体、例えば、ジフェニルエタンジオール（ヒドロベンゾイン）、特に、以下の式Ａ−Ｖ：
【化１６６】
2019206694.tif 000189
［式中、
【化１６７】
2019206694.tif 000190
は、それぞれ互いに独立して、１，４−フェニレン（これはＬで一置換、二置換または三置換されていてもよい）、または１，４−シクロヘキシレンであり、
Ｌは、Ｈ、Ｆ、Ｃｌ、ＣＮ、または１〜７個の炭素原子を有する場合によりハロゲン化されたアルキル、アルコキシ、アルキルカルボニル、アルコキシカルボニルもしくはアルコキシカルボニルオキシであり、
ｃは、０または１であり、
Ｘは、ＣＨ２または−Ｃ（Ｏ）−であり、
Ｚ０は、−ＣＯＯ−、−ＯＣＯ−、−ＣＨ２ＣＨ２−または単結合であり、
Ｒ０は、１〜１２個の炭素原子を有するアルキル、アルコキシ、アルキルカルボニル、アルコキシカルボニルまたはアルキルカルボニルオキシである］のメソゲン性ヒドロベンゾイン誘導体（ここには示していないが、（Ｓ，Ｓ）エナンチオマーを含む）である。
【０１２５】
式Ａ−ＩＶの化合物の例は、
【化１６８−１】
2019206694.tif 000191
【化１６８−２】
2019206694.tif 000192
［式中、ＲＩＶは、Ｒ０の意味を有する］である。
【０１２６】
式Ａ−ＩＶの化合物は、国際公開第９８／００４２８号(WO 98/00428)に記載されている。式Ａ−Ｖの化合物は、英国特許出願公開第２，３２８，２０７号明細書(GB-A-2,328,207)に記載されている。
【０１２７】
特に非常に好ましいドーパントは、国際公開第０２／９４８０５号(WO 02/94805)に記載されているキラルビナフチル誘導体、国際公開第０２／３４７３９号(WO 02/34739)に記載されているキラルビナフトールアセタール誘導体、国際公開第０２／０６２６５号(WO 02/06265)に記載されているキラルＴＡＤＤＯＬ誘導体、ならびに国際公開第０２／０６１９６号(WO 02/06196)および国際公開第０２／０６１９５(WO 02/06195)に記載されている少なくとも１個のフッ素化架橋基および末端または中心キラル基を有するキラルドーパントである。
【０１２８】
特に好ましいのは、式Ａ−ＶＩ
【化１６９】
2019206694.tif 000193
［式中、
Ｘ１、Ｘ２、Ｙ１およびＹ２は、それぞれ互いに独立して、Ｆ、Ｃｌ、Ｂｒ、Ｉ、ＣＮ、ＳＣＮ、ＳＦ５、１〜２５個の炭素原子を有する直鎖状または分岐状のアルキル（これはＦ、Ｃｌ、Ｂｒ、ＩまたはＣＮで一置換または多置換されていてもよく、ここでさらに、１個以上の隣接していないＣＨ２基は、Ｏおよび／またはＳ原子が互いに直接結合しないように、それぞれ互いに独立して、−Ｏ−、−Ｓ−、−ＮＨ−、ＮＲ０−、−ＣＯ−、−ＣＯＯ−、−ＯＣＯ−、−ＯＣＯＯ−、−Ｓ−ＣＯ−、−ＣＯ−Ｓ−、−ＣＨ＝ＣＨ−または−Ｃ≡Ｃ−で置き換えられていてもよい）、重合性基または２０個までの炭素原子を有するシクロアルキルもしくはアリール（これはハロゲン、好ましくはＦで、または重合性基で場合により一置換または多置換されていてもよい）であり、
Ｒ０は、Ｈまたは１〜１２個のＣ原子を有するアルキルであり、
ｘ１およびｘ２は、それぞれ互いに独立して、０、１または２であり、
ｙ１およびｙ２は、それぞれ互いに独立して、０、１、２、３または４であり、
Ｂ１およびＢ２は、それぞれ互いに独立して、芳香族または部分飽和もしくは完全飽和脂肪族六員環であり、ここで、１個以上のＣＨ基はＮ原子でそれぞれ置き換えられていてもよく、１個以上の隣接していないＣＨ２基はＯおよび／またはＳでそれぞれ置き換えられていてもよく、
Ｗ１およびＷ２は、それぞれ互いに独立して、−Ｚ１−Ａ１−（Ｚ２−Ａ２）ｍ−Ｒであり、あるいは２つのうちの一方は、Ｒ１またはＡ３であるが、両方とも同時にＨではなく、または
【化１７０】
2019206694.tif 000194
は、
【化１７１】
2019206694.tif 000195
であり、
Ｕ１およびＵ２は、それぞれ互いに独立して、ＣＨ２、Ｏ、Ｓ、ＣＯまたはＣＳであり、
Ｖ１およびＶ２は、それぞれ互いに独立して、（ＣＨ２）ｎ（ここで、１〜４個の隣接していないＣＨ２基はＯおよび／またはＳで置き換えられていてもよい）であり、Ｖ１およびＶ２のうちの一方は、
【化１７２】
2019206694.tif 000196
が、
【化１７３】
2019206694.tif 000197
である場合、両方とも単結合であり、
ｎは、１、２または３であり、
Ｚ１およびＺ２は、それぞれ互いに独立して、−Ｏ−、−Ｓ−、−ＣＯ−、−ＣＯＯ−、−ＯＣＯ−、−Ｏ−ＣＯＯ−、−ＣＯ−ＮＲ０−、−ＮＲ０−ＣＯ−、−Ｏ−ＣＨ２−、−ＣＨ２−Ｏ−、−Ｓ−ＣＨ２−、−ＣＨ２−Ｓ−、−ＣＦ２−Ｏ−、−Ｏ−ＣＦ２−、−ＣＦ２−Ｓ−、−Ｓ−ＣＦ２−、−ＣＨ２−ＣＨ２−、−ＣＦ２−ＣＨ２−、−ＣＨ２−ＣＦ２−、−ＣＦ２−ＣＦ２−、−ＣＨ＝Ｎ−、−Ｎ＝ＣＨ−、−Ｎ＝Ｎ−、−ＣＨ＝ＣＨ−、−ＣＦ＝ＣＨ−、−ＣＨ＝ＣＦ−、−ＣＦ＝ＣＦ−、−Ｃ≡Ｃ−、これらの基の２つの組合せ（ここで、２個のＯおよび／またはＳおよび／またはＮ原子は、互いに直接結合していない）、（好ましくは−ＣＨ＝ＣＨ−ＣＯＯ−、もしくは−ＣＯＯ−ＣＨ＝ＣＨ−）、または単結合であり、
Ａ１、Ａ２およびＡ３は、それぞれ互いに独立して、１または２個の隣接していないＣＨ基がＮで置き換えられていてもよい１，４−フェニレン、１または２個の隣接していないＣＨ２基がＯおよび／またはＳで置き換えられていてもよい１，４−シクロヘキシレン、
１，３−ジオキソラン−４，５−ジイル、１，４−シクロヘキセニレン、１，４−ビシクロ［２．２．２］オクチレン、ピペリジン−１，４−ジイル、ナフタレン−２，６−ジイル、デカヒドロナフタレン−２，６−ジイルまたは１，２，３，４−テトラヒドロナフタレン−２，６−ジイル（これらの各基はＬで一置換または多置換されていてもよい）であり、さらにＡ１は単結合であることができ、
Ｌは、ハロゲン原子、好ましくはＦ、ＣＮ、ＮＯ２、１〜７個の炭素原子を有するアルキル、アルコキシ、アルキルカルボニル、アルコキシカルボニルまたはアルコキシカルボニルオキシ（ここで、１個以上のＨ原子はＦまたはＣｌで置き換えられていてもよい）であり、
ｍは、それぞれ独立して、０、１、２または３であり、
ＲおよびＲ１は、それぞれ互いに独立して、Ｈ、Ｆ、Ｃｌ、Ｂｒ、Ｉ、ＣＮ、ＳＣＮ、ＳＦ５、１または３〜２５個の炭素原子を有する直鎖状または分岐状のアルキル（これはＦ、Ｃｌ、Ｂｒ、ＩまたはＣＮで一置換または多置換されていてもよく、１個以上の隣接していないＣＨ２基は、２個のＯおよび／またはＳ原子が互いに直接結合しないように、−Ｏ−、−Ｓ−、−ＮＨ−、−ＮＲ０−、−ＣＯ−、−ＣＯＯ−、−ＯＣＯ−、−Ｏ−ＣＯＯ−、−Ｓ−ＣＯ−、−ＣＯ−Ｓ−、−ＣＨ＝ＣＨ−または−Ｃ≡Ｃ−で置き換えられていてもよい）、または重合性基である］のキラル化合物である。
【０１２９】
特に好ましいのは、式Ａ−ＶＩ−１
【化１７４】
2019206694.tif 000198
のキラルビナフチル誘導体
［式中、環Ｂ、Ｒ０およびＺ０は、式Ａ−ＩＶおよびＡ−Ｖについて定義したものであり、ｂは、０、１、または２である］であり、特に、以下の式Ａ−ＶＩ−１ａ〜Ａ−ＶＩ−１ｃ：
【化１７５】
2019206694.tif 000199
から選択されるものであり、上記式中、
Ｚ０は、式Ａ−ＶＩ−1について定義したとおりであり、
Ｒ０は、式Ａ−ＩＶについて定義したとおりであるか、またはＨもしくは１〜４個の炭素原子を有するアルキルであり、
Ｚ０は、特に、好ましくは−ＯＣ（Ｏ）−または単結合である。
【０１３０】
ＬＣ媒体中の１種以上のキラル化合物の濃度は、好ましくは、０．００１％〜２０％、好ましくは０．０５％〜５％、より好ましくは０．１％〜２％、最も好ましくは０．５％〜１．５％の範囲である。これらの好ましい濃度範囲は、特にキラルドーパントＳ−４０１１またはＲ−４０１１（両方ともＭｅｒｃｋ  ＫＧａＡ製）および同じもしくは類似のＨＴＰを有するキラルドーパントに適用される。Ｓ−４０１１と比較してＨＴＰの絶対値がより高いかより低いキラルドーパントについて、これらの好ましい濃度は、Ｓ−４０１１のＨＴＰ値に対するそれらのＨＴＰ値の比に従ってそれぞれ比例して減少または増加させなければならない。
【０１３１】
本発明によるＬＣ媒体またはホスト混合物のピッチｐは、好ましくは５〜５０μｍ、より好ましくは８〜３０μｍ、特に好ましくは１０〜２０μｍの範囲である。
【０１３２】
好ましくは、本発明による媒体は、式ＳＴ−１〜ＳＴ−１８：
【化１７６−１】
2019206694.tif 000200
【化１７６−２】
2019206694.tif 000201
【化１７６−３】
2019206694.tif 000202
【化１７６−４】
2019206694.tif 000203
［式中、
ＲＳＴは、Ｈ、１〜１５個のＣ原子を有するアルキルまたはアルコキシを表し、ここでさらに、これらの基における１個以上の隣接していないＣＨ２基は、Ｏ原子が互いに直接結合しないように、それぞれ互いに独立して、−Ｃ≡Ｃ−、−ＣＦ２Ｏ−、−ＯＣＦ２−、−ＣＨ＝ＣＨ−、
【化１７７】
2019206694.tif 000204
、−Ｏ−、−ＣＯ−Ｏ−または−Ｏ−ＣＯ−Ｏ−で置き換えられていてもよく、ここでさらに、１個以上のＨ原子はハロゲンで置き換えられていてもよく、
【化１７８】
2019206694.tif 000205
は、
【化１７９−１】
2019206694.tif 000206
【化１７９−２】
2019206694.tif 000207
を表し、
ＺＳＴは、それぞれ互いに独立して、−ＣＯ−Ｏ−、−Ｏ−ＣＯ−、−ＣＦ２Ｏ−、−ＯＣＦ２−、−ＣＨ２Ｏ−、−ＯＣＨ２−、−ＣＨ２−、−ＣＨ２ＣＨ２−、−（ＣＨ２）４−、−ＣＨ＝ＣＨ−ＣＨ２Ｏ−、−Ｃ２Ｆ４−、−ＣＨ２ＣＦ２−、−ＣＦ２ＣＨ２−、−ＣＦ＝ＣＦ−、−ＣＨ＝ＣＦ−、−ＣＦ＝ＣＨ−、−ＣＨ＝ＣＨ−、−Ｃ≡Ｃ−または単結合を表し、
Ｌ１およびＬ２は、それぞれ互いに独立して、Ｆ、Ｃｌ、ＣＦ３またはＣＨＦ２を表し、
ｐは、１または２であり、
ｑは、１、２、３、４、５、６、７、８、９または１０である］の化合物の群から選択される安定剤を含む。
【０１３３】
式ＳＴの化合物について、特に好ましいのは、式
【化１８０−１】
2019206694.tif 000208
［式中、ｎ＝１、２、３、４、５、６または７、好ましくはｎ＝１または７］、
【化１８０−２】
2019206694.tif 000209
［式中、ｎ＝１、２、３、４、５、６または７、好ましくはｎ＝３］、
【化１８０−３】
2019206694.tif 000210
［式中、ｎ＝１、２、３、４、５、６または７、好ましくはｎ＝３］、
【化１８０−４】
2019206694.tif 000211
【化１８０−５】
2019206694.tif 000212
の化合物である。
【０１３４】
式ＳＴ−３ａおよびＳＴ−３ｂの化合物において、ｎは、好ましくは３を表す。式ＳＴ−２ａの化合物において、ｎは、好ましくは７を表す。
【０１３５】
本発明による特に非常に好ましい混合物は、式ＳＴ−２ａ−１、ＳＴ−３ａ−１、ＳＴ−３ｂ−１、ＳＴ−８−１、ＳＴ−９−１およびＳＴ−１２：
【化１８１−１】
2019206694.tif 000213
【化１８１−２】
2019206694.tif 000214
の化合物の群からの１種以上の安定剤を含む。
【０１３６】
式ＳＴ−１〜ＳＴ−１８の化合物は、好ましくはそれぞれ、本発明による液晶混合物中に、混合物を基準として０．００５〜０．５％の量で存在する。
【０１３７】
本発明による混合物が、式ＳＴ−１〜ＳＴ−１８の化合物の群からの２種以上の化合物を含む場合、それに対応して、２種の化合物の場合、濃度は混合物を基準として０．０１〜１％に増加する。
【０１３８】
しかしながら、本発明による混合物を基準とした式ＳＴ−１〜ＳＴ−１８の化合物の総割合は２％を超えるべきではない。
【０１３９】
本発明による化合物は、文献（例えば、Houben-Weyl, Methoden der Organischen Chemie [Methods of Organic Chemistry], Georg-Thieme-Verlag, Stuttgartなどの標準書物）に記載されている既知の方法によって、またはそれに準じて、反応条件（既知であり前記反応に適している）下で合成することができる。これに関して、それ自体知られているがここでは言及していない変法も使用することができる。特に、それらは、以下の反応スキームに記載しているように、またはそれに準じて調製することができる。本発明の化合物を調製するための更なる方法は実施例から得ることができる。
【０１４０】
上記に明示的に記載されていない他のメソゲン性化合物も、本発明に従った媒体中で任意にそして有利に使用することができる。そのような化合物は当業者に知られている。
【０１４１】
好ましくは、媒体中の式Ｃの１種以上の化合物の総濃度は、５％〜５０％、好ましくは１０％〜４０％、特に好ましくは１５％〜３０％の範囲である。
【０１４２】
本発明の好ましい実施形態では、液晶媒体中の式Ｃの化合物の総濃度は、１０％以上、好ましくは１５％以上、特に好ましくは２０％以上である。
【０１４３】
本発明の好ましい実施態様では、液晶媒体は、好ましくは、合計で５％〜３５％、好ましくは１０％〜３２％、特に好ましくは２０％〜３０％の式Ｔの化合物を含む。
【０１４４】
本発明の好ましい実施形態では、液晶媒体は、合計で３０％以下、好ましくは１５％以下、特に好ましくは１０％以下の式Ｔの化合物を含む。
【０１４５】
本発明の好ましい実施形態では、液晶媒体は、合計で３０％以上、好ましくは４０％以上、特に好ましくは５０％以上の式Ｉの化合物を含み、これは、好ましくはＩ−１、Ｉ−２およびＩ−３の化合物の群から選択され、特に好ましくはＩ−２およびＩ−３の化合物の群から選択される。
【０１４６】
好ましくは、媒体中の式Ｉ−１の化合物の割合は、２０％以下、より好ましくは１５％以下、特に好ましくは１０％以下、特に非常に好ましくは５％以下である。
【０１４７】
好ましい実施形態では、媒体は、式Ｉ−２の１種以上の化合物を５％〜２５％、より好ましくは７％〜２５％、特に好ましくは１０％〜２０％の範囲の総濃度で含む。
【０１４８】
別の好ましい実施形態では、媒体は、式Ｉ−２の１種以上の化合物を１０％以下、好ましくは５％以下、特に好ましくは２％以下の総濃度で含む。
【０１４９】
好ましい実施形態では、本発明による媒体中の式Ｉ−３の化合物の総濃度は、５％〜５０％、より好ましくは１０％〜４０％、特に好ましくは１５％〜３５％の範囲である。
【０１５０】
好ましい実施形態では、本発明による媒体中の式Ｉ−３の化合物の総濃度は、２０％以上、より好ましくは２５％以上、特に好ましくは３０％以上である。
【０１５１】
本発明の好ましい実施形態では、媒体は、式ＩＩおよび／またはＩＩ−１Ａ、好ましくはＩＩ−１および／またはＩＩ−１−Ａ１の１種以上の化合物を５％〜３５％、より好ましくは１０〜３０％、特に好ましくは１５〜２５％の総濃度で含む。
【０１５２】
好ましくは、媒体は、式Ｐ（２）ＴＵ−ｎ−Ｓの１種以上の化合物を含む。
【０１５３】
好ましくは、媒体は、式ＩＩ−１の１種以上の化合物を含む。
【０１５４】
好ましくは、媒体は、式Ｐ（２）ＴＵ−ｎ−Ｓの１種以上の化合物または式ＩＩ−１の１種以上の化合物のいずれかを含む。
【０１５５】
本発明の好ましい実施形態では、媒体は、式ＩＩ−１の１種以上の化合物を２５％以下、より好ましくは２０％以下、特に好ましくは１５％以下、特に非常に好ましくは１０％以下の総濃度で含む。
【０１５６】
本発明の好ましい実施形態では、媒体は、式ＩＩＩ、好ましくはＩＩＩ−１、非常に好ましくは式ＩＩＩ−１ｂの１種以上の化合物を２％〜３０％、より好ましくは５％〜２５％、非常に好ましくは１０％〜２５％、特に１０％〜２０％の総濃度で含む。
【０１５７】
単独でまたは互いに組み合わせて利用される本発明の更なる好ましい実施形態は以下のとおりであり、ここで、いくつかの化合物は表Ｃに示される頭字語を使用して省略される：
−  媒体は、式Ｃの１種以上の化合物および式Ｔの１種以上の化合物を含む；
−  媒体は、式Ｔ−１の１種以上の化合物を含む；
−  媒体は、式Ｔ−２の１種以上の化合物を含む；
−  媒体は、式Ｔ−１およびＴ−２の１種以上の化合物を含む；
−  媒体は、式Ｔ−１および／またはＴ−２の１種以上の化合物ならびに式Ｉおよび／またはＩＩおよび／またはＩＩＩの１種以上の化合物を含む；
−  媒体は、式ＩＩＩ−１の１種以上の化合物を含む；
−  媒体は、式Ｔ−１の２種以上の化合物を含む；
−  媒体は、式Ｔ−２の２種以上の化合物を含む；
−  媒体は、化合物ＰＰＵ−ＴＯ−Ｓを含む；
−  媒体は、式Ｃの１種以上の化合物ならびに式ＩＩＩ−１、特に式Ｃおよび式ＩＩＩ−１ｂの１種以上の化合物を、好ましくは２０〜６５％、好ましくは３０〜６０％、非常に好ましくは３０〜５５％、特に好ましくは３５〜５０％の範囲の総濃度で含む；
−  媒体は、式Ｃの１種以上の化合物および式Ｉ−３の１種以上の化合物を、好ましくは２０〜６５％、より好ましくは３０〜６０％、特に好ましくは４５〜５５％の範囲の総濃度で含む；
−  媒体は、式Ｉ−３ｂの１種以上の化合物、好ましくは化合物ＣＰＵ−２−Ｓおよび／またはＣＰＵ−４−Ｓを含む；
−  媒体は、式Ｉ−３ｂおよび式ＩＩ−１ｂの１種以上の化合物、好ましくは化合物ＣＰＵ−２−Ｓおよび／またはＣＰＵ−４−ＳおよびＰＴＵ−３−Ｓおよび／またはＰＴＵ−４−Ｓおよび／またはＰＴＵ−５−Ｓを含む。
−  媒体は、式ＰＰＴＵ−ｎ−Ｓの１種以上の化合物を１０〜２０％の範囲の総濃度で含む；
−  媒体は、式ＰＴＰＵ−ｎ−Ｓの１種以上の化合物を１０〜２０％の範囲の総濃度で含む；
−  媒体は、式ＰＰＴＵ−ｎ−ＳおよびＰＧＴＵ−ｎ−Ｓの１種以上の化合物を１５〜２５％の範囲の総濃度で含む；
−  媒体は、式ＳＴ−３、好ましくはＳＴ−３ａおよび／またはＳＴ−３ｂ、特に好ましくはＳＴ−３ｂ−１の１種以上の化合物を０．０１〜１％、好ましくは０．０５〜０．５％、特に０．１０〜０．１５％の範囲の総濃度で含む。
【０１５８】
本発明に従った液晶媒体は、好ましくは９０℃以上、より好ましくは１００℃以上、より好ましくは１１０℃以上、さらにより好ましくは１２０℃以上、より好ましくは１３０℃以上、特に好ましくは１４０℃以上、特に非常に好ましくは１５０℃以上の透明点を有する。
【０１５９】
本発明に従った液晶媒体は、好ましくは２１０℃以下、より好ましくは２００℃以下、特に好ましくは１９０℃以下、特に非常に好ましくは１８０℃以下の透明点を有する。
【０１６０】
本発明による媒体のネマチック相は、好ましくは、少なくとも０℃以下９０℃以上に及ぶ。本発明による媒体は、さらに広いネマチック相範囲、好ましくは少なくとも−１０℃以下１２０℃以上、非常に好ましくは少なくとも−２０℃以下１４０℃以上、特に少なくとも−３０℃以下１５０℃以上、特に非常に好ましくは少なくとも−４０℃以下１７０℃以上を示すことが有利である。
【０１６１】
本発明による液晶媒体のΔεは、１ｋＨｚおよび２０℃において、好ましくは５以上、より好ましくは１０以上、非常に好ましくは１２以上である。
【０１６２】
本発明による液晶媒体のΔｎは、５８９ｎｍ（ＮａＤ）および２０℃で、好ましくは０．２００〜０．９０の範囲、より好ましくは０．２５０〜０．９０の範囲、さらにより好ましくは０．３００〜０．８５の範囲、特に非常に好ましくは０．３５０〜０．８００の範囲である。
【０１６３】
本出願の好ましい実施形態では、本発明に従った液晶媒体のΔｎは、好ましくは０．５０以上、より好ましくは０．５５以上である。
【０１６４】
式Ｉ〜ＩＩＩの化合物はいずれの場合も、３よりも大きい誘電異方性を有する誘電的に正の化合物、３未満かつ−１．５超の誘電異方性を有する誘電的に中性の化合物、および−１．５以下の誘電異方性を有する誘電的に負の化合物を含む。
【０１６５】
式Ｉ、ＩＩおよびＩＩＩの化合物は、好ましくは誘電的に正である。
【０１６６】
本出願では、誘電的に正という表現はΔε＞３．０の化合物または成分を記載し、誘電的に中性という表現は−１．５≦Δε≦３．０の化合物または成分を記載し、誘電的に負という表現はΔε＜−１．５の化合物または成分を記載する。Δεは、１ｋＨｚの周波数および２０℃で決定される。それぞれの化合物の誘電異方性は、ネマチックホスト混合物中でのそれぞれの個々の化合物の１０％溶液の結果から決定される。ホスト混合物中でのそれぞれの化合物の溶解度が１０％未満の場合、濃度は５％に低下させられる。試験用混合物の容量は、ホメオトロピック配向を有するセルおよびホモジニアス配向を有するセルの両方において決定される。両タイプのセルのセル厚は、およそ２０μｍである。印加される電圧は、１ｋＨｚの周波数および典型的には０．５Ｖ〜１．０Ｖの実効値を有する矩形波であるが、それぞれの試験用混合物の容量性閾値よりも常に低く選択される。
【０１６７】
Δεは、（ε｜｜−ε⊥）と定義され、一方でεａｖｅ．は（ε｜｜＋２ε⊥）／３である。
【０１６８】
誘電的に正の化合物のために使用されるホスト混合物は、混合物ＺＬＩ−４７９２であり、誘電的に中性および誘電的に負の化合物のために使用されるホスト混合物は、混合物ＺＬＩ−３０８６で、両方ともＭｅｒｃｋ  ＫＧａＡ製（ドイツ国）である。化合物の比誘電率の絶対値は、目的の化合物を添加した際のホスト混合物のそれぞれの値の変化から決定される。これらの値は、目的の化合物の濃度１００％に外挿される。
【０１６９】
測定温度２０℃でネマチック相を有する成分はそのまま測定され、他のすべては化合物のように処理される。
【０１７０】
本出願での閾値電圧という表現は、光学的閾値を指し、１０％相対コントラスト（Ｖ１０）のために示され、飽和電圧という表現は、光学的飽和を指し、９０％相対コントラスト（Ｖ９０）のために示され、両方の場合において、特に明記されない限り当てはめられる。フレデリクス閾値（ＶＦｒ）とも呼ばれる容量性閾値電圧（Ｖ０）は、明示的な記載がある場合にのみ使用される。
【０１７１】
本出願で示されるパラメーター範囲は、特に明記されない限り、すべて限界値を含む。
【０１７２】
互いに組み合わせた特性の各種範囲について示される異なる上限および下限値は、追加の好ましい範囲を生む。
【０１７３】
本出願を通じて、特に明記されない限り、以下の条件および定義が適用される。すべての濃度は重量パーセントで示され、それぞれの混合物全体に関し、すべての温度は摂氏（℃）で示され、すべての温度差は摂氏（℃）の差異で示される。すべての物理的特性は、“Merck Liquid Crystals, Physical Properties of Liquid Crystals“, Status Nov. 1997, Merck KGaA, Germanyに従って決定され、特に明記されない限り、２０℃の温度で示される。光学異方性（Δｎ）は、５８９．３ｎｍの波長で決定される。誘電異方性（Δε）は、１ｋＨｚの周波数で決定される。閾値電圧および他のすべての電気光学的特性も、Ｍｅｒｃｋ  ＫＧａＡ（ドイツ国）で製造された試験用セルを使用して決定される。Δεを決定するための試験用セルは、およそ２０μｍのセル厚を有する。電極は１．１３ｃｍ２の面積およびガードリングを有する円形ＩＴＯ電極である。配向層は、ホメオトロピック配向（ε｜｜）用には日産化学社製（日本国）ＳＥ−１２１１であり、ホモジニアス配向（ε⊥）用には日本合成ゴム社製（日本国）ポリイミドＡＬ−１０５４である。容量は０．３Ｖｒｍｓの電圧を有する正弦波を使用したＳｏｌａｔｒｏｎ１２６０周波数応答分析器を使用して決定される。電気光学的測定に使用される光は白色光である。ここでは、Ａｕｔｒｏｎｉｃ−Ｍｅｌｃｈｅｒｓ（ドイツ国）から市販されているＤＭＳ装置を使用するセットアップが使用される。特性電圧は垂直観察下で決定した。閾値（Ｖ１０）、中間グレー（Ｖ５０）および飽和（Ｖ９０）電圧は、それぞれ１０％、５０％および９０％の相対コントラストについて決定した。
【０１７４】
液晶媒体は、A. Penirschke et al. “Cavity Perturbation Method for Characterization of Liquid Crystals up to 35 GHz“, 34th European Microwave Conference - Amsterdam, pp. 545-548に記載されている、マイクロ波周波数領域におけるそれらの特性に関して調査される。これに関しては、A. Gaebler et al. “Direct Simulation of Material Permittivities …“, 12MTC 2009 - International Instrumentation and Measurement Technology Conference, Singapore, 2009 (IEEE), pp. 463-467、独国特許出願公開第１０２００４０２９４２９号明細書(DE 10 2004 029 429 A)を比較されたい。これらにも測定方法が同様に詳細に記載されている。
【０１７５】
液晶は、円筒形のポリテトラフルオロエチレン（ＰＴＦＥ）または石英毛細管内に導入される。毛細管は０．５ｍｍの内径および０．７８ｍｍの外径を有する。有効長は２．０ｃｍである。充填された毛細管は、共振周波数が１９ＧＨｚの円筒形のキャビティの中心に導入される。このキャビティは、長さ１１．５ｍｍおよび半径６ｍｍである。次いで、入力信号（ソース）が印加され、市販のベクトルネットワークアナライザ(N5227A PNA Microwave Network Analyzer, Keysight Technologies Inc. USA)を使用して出力信号の結果が記録される。他の周波数では、キャビティの寸法はそれに対応して適合される。
【０１７６】
液晶を充填した毛細管が有る状態での測定と、液晶を充填した毛細管が無い状態での測定との間の共振周波数およびＱ因子の変化が、上記刊行物A. Penirschke et al. “Cavity Perturbation Method for Characterization of Liquid Crystals up to 35 GHz“, 34th European Microwave Conference - Amsterdam, pp. 545-548において、そこで記載されているとおり、等式１０および１１によって、対応する目標周波数で比誘電率および損失角を決定するために使用される。
【０１７７】
液晶のダイレクターに垂直および平行なコンポーネントの特性の値は、磁界中の液晶の配向によって得られる。このために永久磁石の磁界が使用される。磁界の強さは０．３５テスラである。
【０１７８】
好ましいコンポーネントは、位相シフター、バラクター、無線および電波アンテナアレイ、整合回路、適応フィルターなどである。
【０１７９】
本出願では、特に明記されない限り、化合物という用語は、１種の化合物および複数種の化合物の両方を意味する。
【０１８０】
本発明による液晶媒体は、好ましくは、上記に示される好ましい範囲のネマチック相を有する。ここで「ネマチック相を有する」という表現は、一方では対応する温度における低温でスメクチック相も結晶化も観察されないことを意味し、他方ではネマチック相からの加熱に際して透明化が起きないことを意味する。高温では、透明点は従来の方法により毛細管中で測定される。低温での調査は、流動粘度計において対応する温度で行われ、バルクサンプルの貯蔵により確かめられる。所与の温度Ｔでの本発明による媒体のバルク中での貯蔵安定性（ＬＴＳ）は、目視検査により決定される。対象となる媒体２ｇを、所定の温度の冷蔵庫に入れた適切なサイズの密閉ガラス容器（ボトル）に充填する。ボトルは、スメクチック相または結晶化の発生について規定の時間間隔で確かめられる。すべての材料と各温度で２本のボトルが貯蔵される。２つの対応するボトルのうちの少なくとも一方において結晶化またはスメクチック相の発生が観察されたら、試験を終了し、より高次の相の発生が観察される時点よりも前の最後の検査の時間がそれぞれの貯蔵安定性として記録される。試験は１０００時間後に最後に終了し、すなわち、１０００時間のＬＴＳ値は、混合物が所定の温度で少なくとも１０００時間安定であることを意味する。
【０１８１】
使用される液晶は、好ましくは正の誘電異方性を有する。これは、好ましくは２以上、好ましくは４以上、特に好ましくは６以上、特に非常に好ましくは１０以上である。
【０１８２】
さらに、本発明による液晶媒体は、マイクロ波範囲の高い異方性値によって特徴付けられる。約１９ＧＨｚにおける複屈折率は、例えば、好ましくは０．１４以上、特に好ましくは０．１５以上、特に好ましくは０．２０以上、特に好ましくは０．２５以上、特に非常に好ましくは０．３０以上である。さらに、複屈折率は０．８０以下であることが好ましい。
【０１８３】
マイクロ波範囲の誘電異方性は、
Δεｒ≡（εｒ，｜｜−εｒ，⊥）
として定義される。
【０１８４】
チューナビリティ（τ）は、
τ≡（Δεｒ／εｒ，｜｜）
として定義される。
【０１８５】
材料品質（η）は、
η≡（τ／ｔａｎδεｒ，ｍａｘ）
と定義され、ここで、
最大誘電損失は、
ｔａｎδεｒ，ｍａｘ≡ｍａｘ．｛ｔａｎδεｒ，⊥，；ｔａｎδεｒ，｜｜｝
である。
【０１８６】
好ましい液晶材料の材料品質（η）は、６以上、好ましくは８以上、好ましくは１０以上、好ましくは１５以上、好ましくは１７以上、好ましくは２０以上、特に好ましくは２５以上、特に非常に好ましくは３０以上である。
【０１８７】
対応するコンポーネントにおいて、好ましい液晶材料は、１５°／ｄＢ以上、好ましくは２０°／ｄＢ以上、好ましくは３０°／ｄＢ以上、好ましくは４０°／ｄＢ以上、好ましくは５０°／ｄＢ以上、特に好ましくは８０°／ｄＢ以上、特に非常に好ましくは１００°／ｄＢ以上の位相シフター品質を有している。
【０１８８】
しかしながら、いくつかの実施形態では、負の値の誘電異方性を有する液晶も有利には使用することができる。
【０１８９】
用いられる液晶は、個々の物質または混合物のいずれかである。それらは、好ましくはネマチック相を有している。
【０１９０】
「アルキル」という用語は、好ましくは、それぞれ１〜１５個の炭素原子を有する直鎖状および分岐状のアルキル基、とりわけ直鎖の基であるメチル、エチル、プロピル、ブチル、ペンチル、ヘキシルおよびヘプチルを含む。２〜１０個の炭素原子を有する基が、一般的に好ましい。
【０１９１】
「アルケニル」という用語は、好ましくは、２〜１５個の炭素原子を有する直鎖状および分岐状のアルケニル基、とりわけ直鎖の基を含む。特に好ましいアルケニル基は、Ｃ２〜Ｃ７−１Ｅ−アルケニル、Ｃ４〜Ｃ７−３Ｅ−アルケニル、Ｃ５〜Ｃ７−４−アルケニル、Ｃ６〜Ｃ７−５−アルケニルおよびＣ７−６−アルケニル、とりわけＣ２〜Ｃ７−１Ｅ−アルケニル、Ｃ４〜Ｃ７−３Ｅ−アルケニルおよびＣ５〜Ｃ７−４−アルケニルである。更なる好ましいアルケニル基の例は、ビニル、１Ｅ−プロペニル、１Ｅ−ブテニル、１Ｅ−ペンテニル、１Ｅ−ヘキセニル、１Ｅ−ヘプテニル、３−ブテニル、３Ｅ−ペンテニル、３Ｅ−ヘキセニル、３Ｅ−ヘプテニル、４−ペンテニル、４Ｚ−ヘキセニル、４Ｅ−ヘキセニル、４Ｚ−ヘプテニル、５−ヘキセニル、６−ヘプテニルなどである。５個までの炭素原子を有する基が、一般的に好ましい。
【０１９２】
「フルオロアルキル」という用語は、好ましくは、末端フッ素を有する直鎖の基、すなわち、フルオロメチル、２−フルオロエチル、３−フルオロプロピル、４−フルオロブチル、５−フルオロペンチル、６−フルオロヘキシルおよび７−フルオロヘプチルを含む。しかしながら、フッ素の他の位置が除外されるものではない。
【０１９３】
「オキサアルキル」または「アルコキシアルキル」という用語は、好ましくは、式ＣｎＨ２ｎ＋１−Ｏ−（ＣＨ２）ｍの直鎖の基を含み、式中、ｎおよびｍは、それぞれ互いに独立して、１〜１０の整数を表す。好ましくは、ｎは１であり、かつｍは１〜６である。
【０１９４】
ビニル末端基を含有する化合物およびメチル末端基を含有する化合物が、低い回転粘度を有する。
【０１９５】
本出願では、高周波技術は、１ＭＨｚ〜１ＴＨｚ、好ましくは１ＧＨｚ〜５００ＧＨｚ、より好ましくは２ＧＨｚ〜３００ＧＨｚ、特に好ましくは約５ＧＨｚ〜１５０ＧＨｚの範囲の周波数を有する電磁放射の用途を意味する。
【０１９６】
本発明に従った液晶媒体は、通常の濃度で更なる添加剤およびキラルドーパントを含むことができる。これらの更なる構成成分の総濃度は、混合物全体を基準として０％〜１０％、好ましくは０．１％〜６％の範囲にある。使用される個々の化合物の濃度は、それぞれ好ましくは０．１％〜３％の範囲にある。これらおよび類似の添加剤の濃度は、本出願では、液晶媒体の液晶成分および液晶化合物の値および濃度範囲を引合いに出す場合は考慮されない。
【０１９７】
好ましくは、本発明による媒体は、キラルドーパントとして１種以上のキラル化合物を、それらのコレステリックピッチを調整するために含む。本発明による媒体中のそれらの総濃度は、好ましくは０．０５％〜１５％、より好ましくは１％〜１０％、最も好ましくは２％〜６％の範囲である。
【０１９８】
場合により、本発明による媒体は、物理的特性を調整するためにさらなる液晶化合物を含んでいてもよい。そのような化合物は当業者に知られている。本発明による媒体中のそれらの濃度は、好ましくは０％〜３０％、より好ましくは０．１％〜２０％、最も好ましくは１％〜１５％である。
【０１９９】
応答時間は、それぞれの電気光学的応答の相対コントラストが０％から９０％（ｔ９０−ｔ０）になる相対同調の変化時間の立ち上がり時間（τｏｎ）として与えられ、すなわち、電気光学的応答の相対コントラストが１００％から１０％に戻る（ｔ１００−ｔ１０）それぞれの相対同調変化時間の減衰時間（τｏｆｆ）として遅延時間（ｔ１０−ｔ０）、および総応答時間（τｔｏｔａｌ＝τｏｎ＋τｏｆｆ）がそれぞれ挙げられる。
【０２００】
本発明による液晶媒体は、複数種の化合物、好ましくは３〜３０種、より好ましくは４〜２０種、非常に好ましくは４〜１６種の化合物から成る。これらの化合物は、慣用的な方法で混合される。一般に、より少ない量で使用される化合物の所望量が、より多い量で使用される化合物に溶解される。より高い濃度で使用される化合物の透明点よりも温度が高い場合には、溶解プロセスの完了を観察することは特に容易である。しかしながら、他の慣用の手法において、例えば、化合物の同族または共融混合物であってもよい、例えば、いわゆるプレ混合物を使用するか、または構成成分自体がそのまま使用可能な混合物である、いわゆる「マルチボトル」系を使用して媒体を調製することも可能である。
【０２０１】
例えば、液晶の融点Ｔ（Ｃ，Ｎ）またはＴ（Ｃ，Ｓ）、スメクチック（Ｓ）相からネマチック（Ｎ）相への転移Ｔ（Ｓ，Ｎ）および透明点Ｔ（Ｎ，Ｉ）などのすべての温度は、摂氏（℃）で示される。すべての温度差は摂氏（℃）の差で示される。
【０２０２】
本発明および特に以下の実施例では、メソゲン性化合物の構造は、頭字語とも呼ばれる略語を用いて示される。これらの頭字語について、化学式は、下記の表Ａ〜Ｄを使用して以下のとおり省略される。すべての基ＣｎＨ２ｎ＋１、ＣｍＨ２ｍ＋１およびＣｌＨ２ｌ＋１またはＣｎＨ２ｎ−１、ＣｍＨ２ｍ−１およびＣｌＨ２ｌ−１は、それぞれの場合においてｎ、ｍまたはｌ個のＣ原子を有する、直鎖のアルキルまたはアルケニル、好ましくは１Ｅ−アルケニルをそれぞれ表す。表Ａは、化合物のコア構造の環要素に使用される符号を列挙するのに対し、表Ｂは、結合基を示す。表Ｃは、左手側または右手側の末端基の符号の意味を示す。表Ｄは、化合物の例示的な構造を、それらのそれぞれの略語と一緒に示す。
【表１−１】
2019206694.tif 000215
【表１−２】
2019206694.tif 000216
【表１−３】
2019206694.tif 000217
【表１−４】
2019206694.tif 000218
【表１−５】
2019206694.tif 000219
【表１−６】
2019206694.tif 000220
【表２−１】
2019206694.tif 000221
【表２−２】
2019206694.tif 000222
式中、ｎおよびｍは、それぞれ整数を示し、３つの点「．．．」は、この表の他の略語のプレースホルダーである。
【０２０３】
以下の表は、例示的な構造を、それらのそれぞれの略語と一緒に示す。これらは、略語の規則の意味を例示するために示される。それらはさらに、好ましく使用される化合物を示す。
【０２０４】
表Ｃ：例示的な構造
以下の例示的な構造は、媒体中で好ましくは追加的に使用される化合物である：
【表３−１】
2019206694.tif 000223
【表３−２】
2019206694.tif 000224
【表３−３】
2019206694.tif 000225
【表３−４】
2019206694.tif 000226
【表３−５】
2019206694.tif 000227
【表３−６】
2019206694.tif 000228
【表３−７】
2019206694.tif 000229
【表３−８】
2019206694.tif 000230
【表３−９】
2019206694.tif 000231
【表３−１０】
2019206694.tif 000232
【表３−１１】
2019206694.tif 000233
【表３−１２】
2019206694.tif 000234
【０２０５】
以下の表、表Ｅは、本発明に従ったメソゲン媒体中の安定剤として使用することができる例示的な化合物を示す。媒体中のこれらおよび類似の化合物の総濃度は、好ましくは５％以下である。
【表４−１】
2019206694.tif 000235
【表４−２】
2019206694.tif 000236
【表４−３】
2019206694.tif 000237
【表４−４】
2019206694.tif 000238
【０２０６】
本発明の好ましい実施形態では、メソゲン媒体は、表Ｅからの化合物の群から選択される１種以上の化合物を含む。
【０２０７】
以下の表、表Ｆは、本発明に従ったメソゲン媒体中のキラルドーパントとして好ましくは使用することができる例示的な化合物を示す。それぞれの場合において、１種のエナンチオマーのみが示されている。
【表５−１】
2019206694.tif 000239
【表５−２】
2019206694.tif 000240
【表５−３】
2019206694.tif 000241
【０２０８】
本発明の好ましい実施形態では、メソゲン媒体は、表Ｆからの化合物の群から選択される１種以上の化合物を含む。
【０２０９】
本出願に従ったメソゲン媒体は、好ましくは、上記の表からの化合物からなる群から選択される２種以上、好ましくは４種以上の化合物を含む。
【０２１０】
本発明に従った液晶媒体は、好ましくは、
−  表Ｄの化合物の群から選択される、好ましくは３種以上、好ましくは４種以上の異なる式の７種以上、好ましくは８種以上の個々の化合物
を含む。
【実施例】
【０２１１】
実施例
以下の実施例は本発明を説明するものであり、決してそれに限定されるものではない。しかしながら、どのような特性を達成することができ、そしてどのような範囲でそれらを修飾することができるかは、物理的特性から当業者には明らかになる。したがって、特に、好ましくは達成することができる様々な特性の組合せは、当業者には明確に定義されている。
【０２１２】
混合物の例
以下の表に示す組成および特性を有する比較液晶混合物Ｃ１およびＣ２ならびに液晶混合物Ｎ１〜Ｎ６１を調製し、それらの一般的な物理的特性およびそれらの１９ＧＨｚおよび２０℃におけるマイクロ波コンポーネントへの適用性に関して特性評価する。
【表６−１】
2019206694.tif 000242
【表６−２】
2019206694.tif 000243
【０２１３】
混合物Ｎ１は、化合物ＣＰＵ−４−Ｓが本発明による化合物ＣＰＴＵ−４−Ｓで置き換えられているという点で比較混合物Ｃ２とは異なる。驚くべきことに、これは、より高いチューナビリティおよびより低い誘電損失のために、より高い透明化温度および３２．８から３６．３への材料品質ηの向上をもたらす。
【表７−１】
2019206694.tif 000244
【表７−２】
2019206694.tif 000245
【０２１４】
混合物Ｎ２は、化合物ＣＰＵ−４−Ｓが本発明による化合物ＣＰＴＵ−４−ＳおよびＣＰＴＵ−３Ｖ−Ｓで置き換えられているという点で比較混合物Ｃ２とは異なる。これは、より高いチューナビリティおよびより低い誘電損失のために、３２．８から３６．１への材料品質ηの向上をもたらす。
【表８−１】
2019206694.tif 000246
【表８−２】
2019206694.tif 000247
【０２１５】
液晶媒体Ｎ４は、非常に低い誘電損失と共に非常に高い透明化温度および優れたチューナビリティを有する。材料品質は、媒体Ｃ１と比較して３０．８から３７．６へと有意に改善されている。
【表９−１】
2019206694.tif 000248
【表９−２】
2019206694.tif 000249
【表９−３】
2019206694.tif 000250
【０２１６】
本発明による液晶媒体は、非常に良好なＬＴＳおよび優れたマイクロ波用途関連特性、すなわち、高いチューナビリティ、低い誘電損失および高い材料品質と共に高い透明化温度を示す。
【０２１７】
上記のとおり、好ましい実施形態では、本発明による媒体は安定剤を含む。
【０２１８】
以下の混合物Ｎ９〜Ｎ１６は、表２に示す量の安定剤ＳＴ−３ｂ−１を用いて混合物Ｎ１〜Ｎ８から得られる。
【化１８２】
2019206694.tif 000251
【表１０】
2019206694.tif 000252
【０２１９】
以下の混合物Ｎ１７〜Ｎ２４は、表３に示す量の安定剤ＳＴ−３ａ−１を用いて混合物Ｎ１〜Ｎ８から得られる。
【化１８３】
2019206694.tif 000253
【表１１】
2019206694.tif 000254
【０２２０】
以下の混合物Ｎ２５〜Ｎ３２は、表４に示す量の安定剤ＳＴ−３ａ−１およびＳＴ−８−１を用いて混合物Ｎ１〜Ｎ８から得られる。
【化１８４】
2019206694.tif 000255
【表１２】
2019206694.tif 000256
【０２２１】
以下の混合物Ｎ３３〜Ｎ４０は、表５に示す量の安定剤ＳＴ−３ｂ−１およびＳＴ−１６を用いて混合物Ｎ１〜Ｎ８から得られる。
【化１８５】
2019206694.tif 000257
【表１３】
2019206694.tif 000258
【表１４−１】
2019206694.tif 000259
【表１４−２】
2019206694.tif 000260
【表１４−３】
2019206694.tif 000261
【表１４−４】
2019206694.tif 000262
【表１４−５】
2019206694.tif 000263
【表１４−６】
2019206694.tif 000264
【表１４−７】
2019206694.tif 000265
【表１４−８】
2019206694.tif 000266
【表１４−９】
2019206694.tif 000267
【表１４−１０】
2019206694.tif 000268
【表１４−１１】
2019206694.tif 000269
【表１４−１２】
2019206694.tif 000270
【表１４−１３】
2019206694.tif 000271
【外国語明細書】
2019206694.tif 000309
2019206694.tif 000310
2019206694.tif 000311
2019206694.tif 000312
2019206694.tif 000313
2019206694.tif 000314
2019206694.tif 000315
2019206694.tif 000316
2019206694.tif 000317
2019206694.tif 000318
2019206694.tif 000319
2019206694.tif 000320
2019206694.tif 000321
2019206694.tif 000322
2019206694.tif 000323
2019206694.tif 000324
2019206694.tif 000325
2019206694.tif 000326
2019206694.tif 000327
2019206694.tif 000328
2019206694.tif 000329
2019206694.tif 000330
2019206694.tif 000331
2019206694.tif 000332
2019206694.tif 000333
2019206694.tif 000334
2019206694.tif 000335
2019206694.tif 000336
2019206694.tif 000337
2019206694.tif 000338
2019206694.tif 000339
2019206694.tif 000340
2019206694.tif 000341
2019206694.tif 000342
2019206694.tif 000343
2019206694.tif 000344
2019206694.tif 000345
2019206694.tif 000346
2019206694.tif 000347
2019206694.tif 000348
2019206694.tif 000349
2019206694.tif 000350
2019206694.tif 000351
2019206694.tif 000352
2019206694.tif 000353
2019206694.tif 000354
2019206694.tif 000355
2019206694.tif 000356
2019206694.tif 000357
2019206694.tif 000358
2019206694.tif 000359
2019206694.tif 000360
2019206694.tif 000361
2019206694.tif 000362
2019206694.tif 000363
2019206694.tif 000364
2019206694.tif 000365
2019206694.tif 000366
2019206694.tif 000367
2019206694.tif 000368
2019206694.tif 000369
2019206694.tif 000370
2019206694.tif 000371
2019206694.tif 000372
2019206694.tif 000373
2019206694.tif 000374
2019206694.tif 000375
2019206694.tif 000376
2019206694.tif 000377
2019206694.tif 000378
2019206694.tif 000379
2019206694.tif 000380
2019206694.tif 000381
2019206694.tif 000382
2019206694.tif 000383
2019206694.tif 000384
2019206694.tif 000385
2019206694.tif 000386
2019206694.tif 000387
2019206694.tif 000388
2019206694.tif 000389
2019206694.tif 000390
2019206694.tif 000391
2019206694.tif 000392
2019206694.tif 000393
2019206694.tif 000394
2019206694.tif 000395
2019206694.tif 000396
2019206694.tif 000397
2019206694.tif 000398
2019206694.tif 000399
2019206694.tif 000400
2019206694.tif 000401
2019206694.tif 000402
2019206694.tif 000403
2019206694.tif 000404
2019206694.tif 000405
2019206694.tif 000406
2019206694.tif 000407
2019206694.tif 000408
2019206694.tif 000409
2019206694.tif 000410
2019206694.tif 000411
2019206694.tif 000412
2019206694.tif 000413
2019206694.tif 000414
2019206694.tif 000415
2019206694.tif 000416
2019206694.tif 000417
2019206694.tif 000418
2019206694.tif 000419
2019206694.tif 000420
2019206694.tif 000421
2019206694.tif 000422
2019206694.tif 000423
2019206694.tif 000424
2019206694.tif 000425
2019206694.tif 000426
2019206694.tif 000427
2019206694.tif 000428
2019206694.tif 000429
2019206694.tif 000430
2019206694.tif 000431
2019206694.tif 000432
2019206694.tif 000433
2019206694.tif 000434
2019206694.tif 000435
2019206694.tif 000436
2019206694.tif 000437
2019206694.tif 000438
2019206694.tif 000439
2019206694.tif 000440
2019206694.tif 000441
2019206694.tif 000442
2019206694.tif 000443
2019206694.tif 000444
2019206694.tif 000445
2019206694.tif 000446
2019206694.tif 000447
2019206694.tif 000448
2019206694.tif 000449
2019206694.tif 000450
2019206694.tif 000451
2019206694.tif 000452
2019206694.tif 000453
2019206694.tif 000454
2019206694.tif 000455
2019206694.tif 000456
2019206694.tif 000457
2019206694.tif 000458
2019206694.tif 000459
2019206694.tif 000460
2019206694.tif 000461
2019206694.tif 000462
2019206694.tif 000463
2019206694.tif 000464
2019206694.tif 000465
2019206694.tif 000466
2019206694.tif 000467
2019206694.tif 000468
2019206694.tif 000469
2019206694.tif 000470
2019206694.tif 000471
2019206694.tif 000472
2019206694.tif 000473
2019206694.tif 000474
2019206694.tif 000475
2019206694.tif 000476
2019206694.tif 000477
2019206694.tif 000478
2019206694.tif 000479
2019206694.tif 000480
2019206694.tif 000481
2019206694.tif 000482
2019206694.tif 000483
2019206694.tif 000484
2019206694.tif 000485
2019206694.tif 000486
2019206694.tif 000487
2019206694.tif 000488
2019206694.tif 000489
2019206694.tif 000490
2019206694.tif 000491
2019206694.tif 000492